(57)【特許請求の範囲】
【請求項１】
単量体混合物の重合体からなる多孔質樹脂粒子であって、
前記単量体混合物は、
（メタ）アクリル酸残基中にのみエチレン性不飽和基を有し、エーテル基およびエステル基の少なくとも一方と水酸基とをアルコール残基中に含むモノ（メタ）アクリル酸エステル系単量体３〜４０重量％と、
エチレン性不飽和基を１個有する他の単官能ビニル系単量体１０〜６９重量％と、
エチレン性不飽和基を２個以上有する多官能ビニル系単量体３０〜７０重量％とを含み、
前記他の単官能ビニル系単量体が、（メタ）アクリル酸アルキル系単量体であり、
前記（メタ）アクリル酸アルキル系単量体に含まれるアルキル基が、炭素数１〜８のアルキル基であり、
前記多官能ビニル系単量体が、エチレングリコールジ（メタ）アクリレート、ジエチレングリコールジ（メタ）アクリレート、トリエチレングリコールジ（メタ）アクリレート、テトラエチレングリコールジ（メタ）アクリレート、ノナエチレングリコールジ（メタ）アクリレート、テトラデカエチレングリコールジ（メタ）アクリレート、デカエチレングリコールジ（メタ）アクリレート、ペンタデカエチレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、グリセリンジ（メタ）アクリレート、トリメチロールプロパントリ（メタ）アクリレート、ペンタエリストールテトラ（メタ）アクリレート、フタル酸ジエチレングリコールジ（メタ）アクリレート、カプロラクトン変性ジペンタエリスルトールヘキサ（メタ）アクリレート、カプロラクトン変性ヒドロキシピバリン酸エステルネオペンチルグリコールジアクリレート、ポリエステルアクリレート、及びウレタンアクリレートからなる群より選ばれる少なくとも１種であることを特徴とする多孔質樹脂粒子。
【請求項２】
請求項１に記載の多孔質樹脂粒子であって、当該多孔質樹脂粒子の細孔径が４〜２０ｎｍであることを特徴とする多孔質樹脂粒子。
【請求項３】
請求項１又は２に記載の多孔質樹脂粒子であって、
前記モノ（メタ）アクリル酸エステル系単量体が、下記一般式（１）
ＣＨ2＝ＣＲ−ＣＯＯ［（Ｃ2Ｈ4Ｏ）l（Ｃ3Ｈ6Ｏ）m］−Ｈ  …（１）
（式中、ＲはＨまたはＣＨ3、ｌは０〜５０、ｍは０〜５０、ｌ＋ｍ＞１）
または下記一般式（２）
ＣＨ2＝ＣＲ−ＣＯＯＣＨ2ＣＨ2Ｏ（ＣＯ（ＣＨ2）5Ｏ）p−Ｈ  …（２）
（式中、ＲはＨまたはＣＨ3、ｐは１〜５０）
で表される化合物であることを特徴とする多孔質樹脂粒子。
【請求項４】
請求項１〜３のいずれか１項に記載の多孔質樹脂粒子であって、
当該多孔質樹脂粒子の比表面積が３〜３００ｍ2／ｇであることを特徴とする多孔質樹脂粒子。
【請求項５】
多孔質樹脂粒子の製造方法であって、
多孔化剤としての非重合性の有機溶媒と、アニオン性界面活性剤と、両性界面活性剤との存在下で、単量体混合物を懸濁重合させる工程を有しており、
前記単量体混合物が、
（メタ）アクリル酸残基中にのみエチレン性不飽和基を有し、エーテル基およびエステル基の少なくとも一方と水酸基とをアルコール残基中に含むモノ（メタ）アクリル酸エステル系単量体３〜４０重量％と、
エチレン性不飽和基を１個有する他の単官能ビニル系単量体１０〜６９重量％と、
エチレン性不飽和基を２個以上有する多官能ビニル系単量体３０〜７０重量％とを含み、
前記工程において、前記多孔化剤を、前記単量体混合物１００重量部に対して、５０〜３００重量部使用する
ことを特徴とする多孔質樹脂粒子の製造方法。
【請求項６】
請求項５に記載の多孔質樹脂粒子の製造方法であって、
前記多孔化剤として酢酸エステルを使用することを特徴とする多孔質樹脂粒子の製造方法。
【請求項７】
請求項１〜４のいずれか１項に記載の多孔質樹脂粒子と、
水およびアルコールからなる群より選ばれる少なくとも一種の分散溶媒とを含むことを特徴とする分散液。
【請求項８】
請求項１〜４のいずれか１項に記載の多孔質樹脂粒子を含むことを特徴とする外用剤。
【請求項９】
請求項８に記載の外用剤であって、
当該外用剤が粉体化粧料であることを特徴とする外用剤。
【請求項１０】
請求項１〜４のいずれか１項に記載の多孔質樹脂粒子を含むことを特徴とする塗料。
【請求項１１】
請求項１〜４のいずれか１項に記載の多孔質樹脂粒子を含むことを特徴とする光拡散部材。
【発明の詳細な説明】
【技術分野】
【０００１】
本発明は、多孔質樹脂粒子、その製造方法、分散液およびその用途に関する。さらに詳しくは、本発明は、高い吸水性と高い吸油性とを有する多孔質樹脂粒子、該多孔質樹脂粒子の製造方法、並びに、該多孔質樹脂粒子を含む分散液および前記多孔質樹脂粒子の用途（前記多孔質樹脂粒子を含む外用剤、塗料および光拡散部材）に関する。
【背景技術】
【０００２】
従来より、スキンケア剤等の外用剤には、光の多重散乱効果を利用した肌の欠点補正（シミ、ソバカス、毛穴などを目立たなくする）、外用剤を肌に塗布する際の伸びの改善などを目的として樹脂粒子が配合されている。このような樹脂粒子は、光の多重散乱効果を利用した艶消し又は光拡散を目的として、塗料及び光拡散部材にも配合されている。【０００３】
ところで、上記した樹脂粒子が配合された外用剤においては、肌に塗布されることで、肌をさらさらに整えることができるように、汗や皮脂の吸収性の向上が求められることがある。このため、外用剤に用いられる樹脂粒子には、吸水性及び吸油性を有することが望まれている。【０００４】
例えば、特許文献１には、平均粒子径が１〜５０μｍで且つ見掛け比重が１．０以下であり、更に、その内部に１個または２個以上の球状の空胞を有する球状重合体が開示されている。この球状重合体は、吸水性及び吸油性を有しており、１００ｇ当たり８９.５〜１１０ｇの水を吸収することができ、且つ、１００ｇ当たり５７．８〜８２．３ｇの油（オレイン酸）を吸収することができる。【０００５】
また、特許文献２には、外殻層と多孔性の内核を有し、内核の多孔度が５〜５０％である球状多孔性セルロース微粒子が開示されている。この球状多孔性セルロース微粒子は、吸水性及び吸油性を有しており、１００ｇ当たり１７０ｇの水を吸収することができ、且つ、１００ｇ当たり７０ｇの油を吸収することができる。【０００６】
また、特許文献３には、球状表面に最多孔径５〜１６０Å（０．５〜１６ｎｍ）の大小の空孔を有し、また粒子径が１〜４０μｍでかつ平均粒子径が２〜２０μｍである球状多孔性樹脂粉体が開示されている。この球状多孔性樹脂粉体は、吸水性及び吸油性を有しており、１００ｇ当たり７４.６〜７８．２ｇの水を吸収することができ、且つ、１００ｇ当たり８１．４〜８７．６ｇの油性（オレイン酸）を吸収することができる。【０００７】
また、特許文献４には、有機高分子化合物の殻壁を有する扁平状の中空ポリマー微粒子が開示されている。この中空ポリマー微粒子は、液体物質を吸収して球状となる粒子であり、吸水性及び吸油性を有している。
【先行技術文献】
【特許文献】
【０００８】
【特許文献１】特開昭６０−１８４００４号公報
【特許文献２】特開平６−２５４３７３号公報
【特許文献３】特公平４−５１５２２号公報
【特許文献４】特開平２−２５５７０４号公報
【発明の概要】
【発明が解決しようとする課題】
【０００９】
しかしながら、特許文献１〜３に開示の粒子は、吸水性及び吸油性を有するが、水及び油の一方又は両方の吸収性に乏しく、高い吸水性と高い吸油性とを兼ね備えたものではなかった。【００１０】
一方、特許文献４に開示の粒子は、液体物質（例えば、水、ベンゼン等）に対する膨潤度の高い（具体的には、膨潤度１．５〜１０）有機高分子化合物の殻壁を有しており、高い吸水性と高い吸油性とを兼ね備えたものであると推測される。しかし、特許文献４に開示の粒子は、内部に１つの孔を有する中空状の粒子であるため、複数の孔を有する多孔質構造の樹脂粒子（多孔質樹脂粒子）と比べて、前記外用剤、前記塗料、又は前記光拡散部材に十分な光の多重散乱効果を付与することができるものではなかった。また、特許文献４に開示の粒子は、液状物質を吸収して球状となるものの、当該液状物質を放出した後は、扁平状に形状が変化する。このため、例えば、特許文献４に開示の粒子が配合された塗料を塗布し、乾燥させて形成された塗膜においては、前記粒子が液状物質を放出して扁平状となっているため、光の多重散乱による艶消し効果が得られず、さらには、当該塗膜の感触が悪化する。また、特許文献４に開示の粒子は、塗料の製造において当該粒子と共に配合されるバインダー樹脂と馴染み難く、塗膜から脱落し易い。【００１１】
本発明は、上記従来の課題に鑑みてなされたものであり、その目的は、高い吸水性と高い吸油性を有する多孔質樹脂粒子、該多孔質樹脂粒子の製造方法、並びに、該多孔質樹脂粒子を用いた分散液、外用剤、塗料および光拡散部材を提供することにある。
【課題を解決するための手段】
【００１２】
上記課題を解決するため、本発明の多孔質樹脂粒子は、単量体混合物の重合体からなる多孔質樹脂粒子であって、前記単量体混合物は、（メタ）アクリル酸残基中にのみエチレン性不飽和基を有し、エーテル基およびエステル基の少なくとも一方と水酸基とをアルコール残基中に含むモノ（メタ）アクリル酸エステル系単量体３〜４０重量％と、エチレン性不飽和基を１個有する他の単官能ビニル系単量体１０〜６９重量％と、エチレン性不飽和基を２個以上有する多官能ビニル系単量体３０〜７０重量％とを含むことを特徴とする。【００１３】
前記モノ（メタ）アクリル酸エステル系単量体は、親水性基であるエーテル基およびエステル基の少なくとも一方と、親水性基である水酸基とをアルコール残基中に含むので、水およびアルコールからなる群より選ばれる少なくとも一種の分散溶媒（以下、「親水性分散溶媒」と称する）との親和性が高い。本発明の多孔質樹脂粒子は、前記モノ（メタ）アクリル酸エステル系単量体と、前記他の単官能ビニル系単量体と、前記多官能ビニル系単量体とをそれぞれ所定の割合で含む単量体混合物の重合体からなるので、前記親水性分散溶媒との親和性が高いアクリル酸エステル系単量体に由来する構造単位を所定の割合で含んでおり、前記親水性分散溶媒との親和性が高い。また、本発明の多孔質樹脂粒子は、前記親水性分散溶媒との親和性が高いことに加えて、多孔質構造を有しているので、高い吸水性と、高い吸油性とを有しており、且つ、外用剤、塗料、および光拡散部材に配合されることで、それら外用剤、塗料、および光拡散部材に高い光の多重散乱効果を付与することができる。さらに、本発明の多孔質樹脂粒子は、前記親水性分散溶媒との親和性が高いことから、前記親水性分散溶媒中での再分散性に優れている。なお、本明細書において、「（メタ）アクリル」はアクリルまたはメタクリルを意味し、「（メタ）アクリレート」はアクリレートまたはメタクリレートを意味するものとする。【００１４】
上記課題を解決するため、本発明の他の多孔質樹脂粒子は、吸水量が１４０〜４００ｍｌ／１００ｇで、吸油量が１００〜４００ｍｌ／１００ｇであり、細孔径が４〜２０ｎｍであることを特徴とする。なお、本明細書中でいう「吸水量」とは、実施例の項で後述する吸水量の測定方法により測定される吸水量をいい、「吸油量」とは、実施例の項で後述する吸油量の測定方法により測定される吸油量をいう。【００１５】
本発明の他の多孔質樹脂粒子は、吸水量が１４０〜４００ｍｌ／１００ｇで、吸油量が１００〜４００ｍｌ／１００ｇであり、吸水性及び吸油性の両方が高い。また、細孔径が４〜２０ｎｍの多孔質樹脂粒子であるため、外用剤、塗料、および光拡散部材に配合されることで、その外用剤、塗料、および光拡散部材に高い光の多重散乱効果を付与することができる。【００１６】
本発明の多孔質樹脂粒子の製造方法は、多孔化剤としての非重合性の有機溶媒と、アニオン性界面活性剤と、両性界面活性剤との存在下で、単量体混合物を懸濁重合させる工程を有しており、前記単量体混合物が、（メタ）アクリル酸残基中にのみエチレン性不飽和基を有し、エーテル基およびエステル基の少なくとも一方と水酸基とをアルコール残基中に含むモノ（メタ）アクリル酸エステル系単量体３〜４０重量％と、エチレン性不飽和基を１個有する他の単官能ビニル系単量体１０〜６９重量％と、エチレン性不飽和基を２個以上有する多官能ビニル系単量体３０〜７０重量％とを含み、前記工程において、前記多孔化剤を、前記単量体混合物１００重量部に対して、５０〜３００重量部使用することを特徴とする。【００１７】
本製造方法によれば、多孔化剤としての非重合性の有機溶媒と、アニオン性界面活性剤と、両性界面活性剤との存在下で、前記単量体混合物を懸濁重合させるので、吸水性及び吸油性が高く、且つ、外用剤、塗料、および光拡散部材に配合された時に、それら外用剤、塗料、および光拡散部材に高い光の多重散乱効果を付与することができる多孔質樹脂粒子を製造することができる。また、本製造方法では、単量体混合物として、前記モノ（メタ）アクリル酸エステル系単量体と、前記他の単官能ビニル系単量体と、前記多官能ビニル系単量体とをそれぞれ所定の割合で含む単量体混合物を使用するので、本製造方法により得られる多孔質樹脂粒子は、前記親水性分散溶媒との親和性が高いアクリル酸エステル系単量体に由来する構造単位を所定の割合で含んでおり、前記親水性分散溶媒との親和性が高い。【００１８】
本発明の分散液は、上記した本発明の多孔質樹脂粒子と、水およびアルコールからなる群より選ばれる少なくとも一種の分散溶媒とを含むことを特徴とする。【００１９】
この本発明の分散液は、吸水性及び吸油性の高い本発明の多孔質樹脂粒子を含むので、高い吸水性と、高い吸油性とを有する。【００２０】
本発明の外用剤は、上記した本発明の多孔質樹脂粒子を含むことを特徴とする。【００２１】
この本発明の外用剤は、吸水性及び吸油性の高い本発明の多孔質樹脂粒子を含むので、高い吸水性と、高い吸油性とを有する。【００２２】
本発明の塗料は、上記した本発明の多孔質樹脂粒子を含むことを特徴とする。【００２３】
この本発明の塗料は、吸水性及び吸油性の高い本発明の多孔質樹脂粒子を含むので、高い吸水性と、高い吸油性とを有する。【００２４】
本発明の光拡散部材は、上記した本発明の多孔質樹脂粒子を含むことを特徴とする。【００２５】
この本発明の光拡散部材は、本発明の多孔質樹脂粒子を含むので、優れた光拡散性を有する。
【発明の効果】
【００２６】
本発明によれば、高い吸水性と高い吸油性を有する多孔質樹脂粒子、該多孔質樹脂粒子の製造方法、並びに、該多孔質樹脂粒子を用いた分散液、外用剤、塗料および光拡散部材を提供することができる。
【図面の簡単な説明】
【００２７】
【図１】図１は、本発明の実施例３に係る多孔質樹脂粒子の走査型電子顕微鏡（ＳＥＭ）画像である。
【図２】図２は、本発明の実施例７に係る多孔質樹脂粒子の走査型電子顕微鏡（ＳＥＭ）画像である。
【図３】図３は、本発明の実施例８に係る多孔質樹脂粒子の走査型電子顕微鏡（ＳＥＭ）画像である。
【図４】図４は、比較例１に係る多孔質樹脂粒子の走査型電子顕微鏡（ＳＥＭ）画像である。
【図５】図５は、比較例２に係る多孔質樹脂粒子の走査型電子顕微鏡（ＳＥＭ）画像である。
【図６】図６は、比較例５に係る多孔質樹脂粒子の走査型電子顕微鏡（ＳＥＭ）画像である。
【発明を実施するための形態】
【００２８】
以下、本発明について詳細に説明する。
【００２９】
〔多孔質樹脂粒子〕
本発明の多孔質樹脂粒子は、単量体混合物の重合体からなる多孔質樹脂粒子であって、前記単量体混合物は、（メタ）アクリル酸残基中にのみエチレン性不飽和基を有し、エーテル基およびエステル基の少なくとも一方と水酸基とをアルコール残基中に含むモノ（メタ）アクリル酸エステル系単量体３〜４０重量％と、エチレン性不飽和基を１個有する他の単官能ビニル系単量体１０〜６９重量％と、エチレン性不飽和基を２個以上有する多官能ビニル系単量体３０〜７０重量％とを含むことを特徴とする。
【００３０】
この本発明の多孔質樹脂粒子は、球状であり、吸水性及び吸油性に優れている。例えば、本発明の多孔質樹脂粒子の吸水量は、１４０〜４００ｍｌ／１００ｇであり、本発明の多孔質樹脂粒子の吸油量は、１００〜４００ｍｌ／１００ｇである。
【００３１】
なお、本発明の多孔質樹脂粒子中における各単量体に由来する構造単位の定量および定性等は、ガスクロマトグラフィ、液体クロマトグラフィ、赤外分光法（ＩＲ）、核磁気共鳴分光法（ＮＭＲ）等のような公知の分析方法を用いることにより、確認することができる。なお、単量体混合物中における各単量体の重量比と、本発明の多孔質樹脂粒子中における各単量体に由来する構造単位の重量比とは略同一である。
【００３２】
〔モノ（メタ）アクリル酸エステル系単量体〕
本発明の多孔質樹脂粒子は、前記モノ（メタ）アクリル酸エステル系単量体に由来する構造単位を含んでいる。
【００３３】
前記モノ（メタ）アクリル酸エステル系単量体は、（メタ）アクリル酸残基とアルコール残基とで構成されるエステルであって、（メタ）アクリル酸残基中にのみエチレン性不飽和基を有し、エーテル基およびエステル基の少なくとも一方と水酸基とをアルコール残基中に含むものである。前記モノ（メタ）アクリル酸エステル系単量体としては、多孔質樹脂粒子の吸水性及び吸油性に影響を与えない限り、（メタ）アクリル酸残基中にのみエチレン性不飽和基を有し、エーテル基およびエステル基の少なくとも一方と水酸基とをアルコール残基中に含む公知のモノ（メタ）アクリル酸エステル系単量体を使用することができる。前記モノ（メタ）アクリル酸エステル系単量体としては、そのアルコール残基中の炭化水素基が脂肪族炭化水素基であるモノ（メタ）アクリル酸エステル（脂肪族モノ（メタ）アクリレート系単量体）が好ましい。前記エーテル基としては、例えば、エチレングリコールに由来する基（炭素原子にその酸素原子が結合しているオキシエチレン基）、プロピレングリコールに由来する基（炭素原子にその酸素原子が結合しているオキシプロピレン基）等を挙げることができる。前記エステル基としては、ラクトンに由来する基（炭素原子にその酸素原子が結合しているオキシカルボニルアルキレン基）を挙げることができる。
【００３４】
前記の観点から、前記モノ（メタ）アクリル酸エステル系単量体は、下記一般式（１）
ＣＨ2＝ＣＲ−ＣＯＯ［（Ｃ2Ｈ4Ｏ）l（Ｃ3Ｈ6Ｏ）m］−Ｈ  …（１）
（式中、ＲはＨまたはＣＨ3、ｌは０〜５０、ｍは０〜５０、ｌ＋ｍ＞１）、または、下記一般式（２）
ＣＨ2＝ＣＲ−ＣＯＯＣＨ2ＣＨ2Ｏ（ＣＯ（ＣＨ2）5Ｏ）p−Ｈ  …（２）
（式中、ＲはＨまたはＣＨ3、ｐは１〜５０）で表される化合物であることが特に好ましい。
【００３５】
一般式（１）で表される化合物において、ｌが５０より大きい場合、多孔質樹脂粒子の多孔性が低下して吸水性及び吸油性が低下するおそれがあるとともに、重合安定性が低下して合着粒子が発生し、多孔質樹脂粒子の再分散性が低下するおそれがある。また、一般式（１）で表される化合物において、ｍが５０より大きい場合も、多孔質樹脂粒子の多孔性が低下して吸水性及び吸油性が低下するおそれがあるとともに、重合安定性が低下して合着粒子が発生し、多孔質樹脂粒子の再分散性が低下するおそれがある。ｌ＋ｍが１以下であると、一般式（１）で表される化合物がそのアルコール残基中にエーテル結合を含まないものとなる。ｌおよびｍの好ましい範囲は１〜３０であり、ｌおよびｍのさらに好ましい範囲は１〜７である。ｌおよびｍが前記の範囲にある場合、多孔質樹脂粒子の多孔性を高めて吸水性及び吸油性をさらに向上させることができるとともに、合着粒子の発生を抑制して多孔質樹脂粒子の再分散性をさらに向上させることができる。一般式（１）で表される化合物においてｌおよびｍの両方が１より大きい化合物に含まれるオキシエチレン基とオキシプロピレン基との配列は、所望の物性に影響を与えない限り、ブロック状（同種の基が連続する形態）であってもよく、他の任意に合わさった配列であってもよい。
【００３６】
一般式（２）で表される化合物において、ｐが５０より大きい場合、多孔質樹脂粒子の多孔性が低下して吸水性及び吸油性が低下するおそれがあるとともに、重合安定性が低下して合着粒子が発生して、多孔質樹脂粒子の再分散性が低くなることがある。ｐの好ましい範囲は１〜３０である。ｐが前記の範囲にある場合、多孔質樹脂粒子の多孔性を高めて吸水性及び吸油性をさらに向上させることができるとともに、合着粒子の発生を抑制して多孔質樹脂粒子の再分散性をさらに向上させることができる。
【００３７】
さらに、一般式（１）で表される化合物と一般式（２）で表される化合物とは、それぞれ単独で使用してもよく、併用してもよい。
【００３８】
前記モノ（メタ）アクリル酸エステル系単量体としては、市販品を利用できる。前記一般式（１）で表されるモノ（メタ）アクリル酸エステル系単量体の市販品としては、例えば、日油株式会社製の「ブレンマー（登録商標）」シリーズが挙げられる。さらに、前記「ブレンマー（登録商標）」シリーズの中で、ポリ（エチレングリコール−プロピレングリコール）モノメタクリレートの１種である「ブレンマー（登録商標）５０ＰＥＰ−３００」（前記一般式（１）で表される複数種類の化合物からなる混合物であって、ＲがＣＨ3であり、ｌが平均して約３．５であり、ｍが平均して約２．５であるもの）、ポリ（エチレングリコール−プロピレングリコール）モノメタクリレートの１種である「ブレンマー（登録商標）７０ＰＥＰ−３５０Ｂ」（前記一般式（１）で表される複数種類の化合物からなる混合物であって、ＲがＣＨ3であり、ｌが平均して約５であり、ｍが平均して約２であるもの）等が本発明に好適である。これらは、１種のみを用いてもよく、２種以上を混合して用いてもよい。
【００３９】
前記一般式（２）で表されるモノ（メタ）アクリル酸エステル系単量体の市販品としては、例えば、株式会社ダイセル製の「プラクセル（登録商標）ＦＭ」シリーズが挙げられる。さらに、前記「プラクセル（登録商標）ＦＭ」シリーズの中で、プラクセル（登録商標）ＦＭ２Ｄ（前記一般式（２）で表される化合物であって、ＲがＣＨ3であり、ｐが２であるもの）、プラクセル（登録商標）ＦＭ３（前記一般式（２）で表される化合物であって、ＲがＣＨ3であり、ｐが３であるもの）等が本発明に好適である。これらは、１種のみを用いてもよく、２種以上を混合して用いてもよい。
【００４０】
前記モノ（メタ）アクリル酸エステル系単量体の使用量は、前記単量体混合物全体に対して、３〜４０重量％の範囲内である。前記モノ（メタ）アクリル酸エステル系単量体の使用量が前記単量体混合物全体に対して３重量％未満であると、多孔質樹脂粒子の前記親水性分散溶媒に対する親和性が低下して吸水量が低くなることがあり、また、多孔質樹脂粒子が前記親水性分散溶媒中での再分散性を十分に発揮できないことがある。一方、前記モノ（メタ）アクリル酸エステル系単量体の使用量が前記単量体混合物全体に対して４０重量％を超えると、多孔質樹脂粒子の多孔性が低下して吸水量及び吸油量が低くなることがあり、また、前記親水性分散溶媒中での多孔質樹脂粒子の再分散性が低くなることがある。前記モノ（メタ）アクリル酸エステル系単量体の使用量は、前記単量体混合物全体に対して、５〜３０重量％の範囲内であることがより好ましく、１０〜２０重量％の範囲内であることがさらに好ましい。これにより、多孔質樹脂粒子の吸水性及び吸油性をさらに向上させることができ、また、前記親水性分散溶媒中での多孔質樹脂粒子の再分散性をさらに向上させることができる。
【００４１】
〔他の単官能ビニル系単量体〕
本発明の多孔質樹脂粒子は、エチレン性不飽和基を１個有する他の単官能ビニル系単量体に由来する構造単位を含んでいる。前記他の単官能ビニル系単量体としては、本発明の多孔質樹脂粒子の吸水性及び吸油性に影響を与えない限り、エチレン性不飽和基を１個有する公知の単官能ビニル系単量体（ただし、前記モノ（メタ）アクリル酸エステル系単量体を除く）を使用することができる。
【００４２】
前記他の単官能ビニル系単量体としては、例えば、（メタ）アクリル酸、（メタ）アクリル酸アルキル系単量体、メタクリル酸２−ヒドロキシエチル、メタクリル酸２−メトキシエチル、メタクリル酸グリシジル、メタクリル酸テトラヒドロフルフリル、メタクリル酸ジエチルアミノエチル、メタクリル酸トリフルオロエチル、メタクリル酸ヘプタデカフルオロデシル、スチレン系単量体、及び、酢酸ビニル等が挙げられる。また、これら他の単官能ビニル系単量体の中でも、（メタ）アクリル酸アルキル系単量体は、多孔質樹脂粒子の再分散性を向上させる効果に優れている。このため、前記他の単官能ビニル系単量体は、（メタ）アクリル酸アルキル系単量体を含むことが好ましい。
【００４３】
前記（メタ）アクリル酸アルキル系単量体に含まれるアルキル基は、直鎖状であってもよく分枝状であってもよい。前記（メタ）アクリル酸アルキル系単量体としては、例えば、アクリル酸メチル、アクリル酸エチル、アクリル酸ｎ−ブチル、アクリル酸イソブチル、アクリル酸２−エチルヘキシル等のアクリル酸アルキル；メタクリル酸ｎ−ブチル、メタクリル酸２−エチルヘキシル、メタクリル酸メチル、メタクリル酸エチル、メタクリル酸イソブチル、メタクリル酸シクロヘキシル、メタクリル酸ベンジル、メタクリル酸イソボルニル、のメタクリル酸アルキル等が挙げられる。また、（メタ）アクリル酸アルキル系単量体に含まれるアルキル基としては、炭素数１〜８のアルキル基であることが好ましく、炭素数１〜４のアルキル基であることがより好ましい。（メタ）アクリル酸アルキル系単量体に含まれるアルキル基の炭素数が１〜８の範囲内であると、前記親水性分散媒に対する親和性が高くなり、この結果として、多孔質樹脂粒子の吸水性及び前記親水性分散媒への再分散性を向上させることができる。前記他の単官能ビニル系単量体は、吸水性及び吸油性により優れ、且つ、より親水性分散媒への再分散性に優れた多孔質樹脂粒子を得ることができるために、メタクリル酸メチル（メチルメタクリレート）を含むことが好ましい。
【００４４】
また、前記スチレン系単量体としては、例えば、スチレン、ｐ−メチルスチレン、α―メチルスチレン等が挙げられる。
【００４５】
上記した他の単官能ビニル系単量体は、それぞれ単独で用いてもよく、２種以上を組み合わせて用いてもよい。
【００４６】
前記他の単官能ビニル系単量体の使用量は、前記単量体混合物全体に対して、１０〜６９重量％の範囲内である。前記他の単官能ビニル系単量体の使用量が前記単量体混合物全体に対して１０重量％未満であると、単量体混合物の重合反応が十分に進まず、未反応の単量体が残存し易くなる。一方、前記他の単官能ビニル系単量体の使用量が前記単量体混合物全体に対して６９重量％を超えると、多孔質樹脂粒子の多孔性が低下し、多孔質樹脂粒子の吸水性及び吸油性が低下するおそれがある。前記他の単官能ビニル系単量体の使用量は、前記単量体混合物全体に対して、１０〜５０重量％の範囲内であることがより好ましく、１０〜３０重量％の範囲内であることがさらに好ましい。これにより、吸水性及び吸油性をさらに向上させることができる。
【００４７】
〔多官能ビニル系単量体〕
本発明の多孔質樹脂粒子は、エチレン性不飽和基を２個以上有する多官能ビニル系単量体に由来する構造単位を含んでいる。前記多官能ビニル系単量体としては、本発明の多孔質樹脂粒子の吸水性及び吸油性に影響を与えない限り、エチレン性不飽和基を２個以上有する公知の多官能ビニル系単量体を使用することができる。
【００４８】
前記多官能ビニル系単量体としては、例えば、エチレン性不飽和基を２個以上有する多官能（メタ）アクリル酸エステル系単量体、及び、芳香族ジビニル系単量体等が挙げられる。
【００４９】
前記多官能（メタ）アクリル酸エステル系単量体としては、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート、ノナエチレングリコールジ（メタ）アクリレート、テトラデカエチレングリコールジ（メタ）アクリレート、デカエチレングリコールジ（メタ）アクリレート、ペンタデカエチレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、グリセリンジ（メタ）アクリレート、トリメチロールプロパントリ（メタ）アクリレート、ペンタエリストールテトラ（メタ）アクリレート、フタル酸ジエチレングリコールジ（メタ）アクリレート、カプロラクトン変性ジペンタエリスルトールヘキサ（メタ）アクリレート、カプロラクトン変性ヒドロキシピバリン酸エステルネオペンチルグリコールジアクリレート、ポリエステルアクリレート、ウレタンアクリレート等が挙げられる。
【００５０】
前記芳香族ジビニル系単量体としては、例えば、ジビニルベンゼン、ジビニルナフタレン、及びこれらの誘導体が挙げられる。
【００５１】
なお、上記した多官能ビニル系単量体は、それぞれ単独で用いてもよく、２種以上を組み合わせて用いてもよい。また、上記した多官能ビニル系単量体の中でも、エチレングリコールジ（メタ）アクリレートは、多孔質樹脂粒子の吸水性及び吸油性を向上させる効果に優れている。このため、前記多官能ビニル系単量体は、エチレングリコールジ（メタ）アクリレートを含むことが好ましい。
【００５２】
前記多官能ビニル系単量体の使用量は、前記単量体混合物全体に対して、３０〜７０重量％の範囲内である。前記多官能ビニル系単量体の使用量が前記単量体混合物全体に対して３０重量％未満であると、多孔質樹脂粒子の多孔性が低下し、吸水性及び吸油性が低下するおそれがある。一方、前記多官能ビニル系単量体の使用量が前記単量体混合物全体に対して７０重量％を超えると、使用量が増えた量に見合った効果が見られない他、単量体混合物の重合反応が十分に進まず、未反応の単量体が残存し易くなる。前記多官能ビニル系単量体の使用量は、前記単量体混合物全体に対して、４０〜７０重量％の範囲内であることがより好ましく、５０〜７０重量％の範囲内であることがさらに好ましい。これにより、吸水性及び吸油性をさらに向上させることができる。
【００５３】
本発明の多孔質樹脂粒子は、複数の孔を有しており（即ち、多孔性を有しており）、これらの孔の細孔径は、４〜２０ｎｍの範囲内であることが好ましく、４〜１５ｎｍの範囲内であることがより好ましい。細孔径が、４ｎｍ未満であると、吸水性及び吸油性が十分でない場合があり、また、２０ｎｍを超えると、光の多重散乱効果が十分に得られない場合がある。なお、本発明において、細孔径とは、窒素脱着等温線からＢＪＨ法に基づいて得られる細孔径（平均細孔径）、例えば、実施例の項で後述する細孔径の測定方法によって測定された細孔径（平均細孔径）を意味する。
【００５４】
また、本発明の多孔質樹脂粒子の比表面積は、３〜３００ｍ2／ｇの範囲内であることが好ましく、５〜３００ｍ2／ｇの範囲内であることがより好ましく、５〜２００ｍ2／ｇの範囲内であることがさらに好ましい。比表面積が３ｍ2／ｇ未満であると、吸水性及び吸油性が十分でなく、また、光の多重散乱効果が十分に得られない場合がある。一方、多孔質樹脂粒子の比表面積が３００ｍ2／ｇを超えると、多孔質樹脂粒子の形状が球状とならないため、この多孔質樹脂粒子が外用剤に配合された場合においては、前記外用剤の肌に塗布する際の伸びや滑りが低下するおそれがあり、また、前記多孔質樹脂粒子が塗料に配合された場合においては、前記塗料から形成される塗膜にブツ（突起）が発生し易くなるおそれがある。
【００５５】
ここで、比表面積とは、単位重量あたりの表面積のことをいい、本発明では、ＢＥＴ法（Ｎ2）により得られる比表面積を意味する。ＢＥＴ法（Ｎ2）による比表面積の測定方法については、実施例の項で説明する。
【００５６】
本発明の多孔質樹脂粒子の体積平均粒子径は、４〜４０μｍの範囲内であることが好ましく、４〜２０μｍの範囲内であることがより好ましい。前記の範囲内である場合、本発明の多孔質樹脂粒子は、十分な表面積を確保することができ、その結果、十分な吸水性及び吸油性と、親水性分散媒に対する十分な再分散性とを確保することができる。
【００５７】
また、本発明の多孔質樹脂粒子の粒子径の変動係数（ＣＶ値）は、５０％以下の範囲内であることが好ましく、４０％以下の範囲内であることがより好ましい。粒子径の変動係数が、前記範囲内にあると、前記多孔質樹脂粒子が配合された外用剤（例えば、化粧料）において、当該外用剤の伸び、すべり性を向上させることができる。
【００５８】
〔多孔質樹脂粒子の製造方法〕
上記した本発明の多孔質樹脂粒子は、多孔化剤としての非重合性の有機溶媒と、アニオン性界面活性剤と、両性界面活性剤との存在下で、前記単量体混合物を懸濁重合させる工程を有し、前記工程において、前記多孔化剤を、前記単量体混合物１００重量部に対して、５０〜３００重量部使用する多孔質樹脂粒子の製造方法により、製造することができる。
【００５９】
本発明の多孔質樹脂粒子の製造方法において、前記懸濁重合は、例えば、水性媒体とアニオン性界面活性剤と両性界面活性剤とを含む水相中に、前記単量体混合物と前記多孔化剤とを含む混合物の液滴を分散させて、前記単量体混合物を重合することにより行うことができる。
【００６０】
前記単量体混合物は、上記した通りであり、前記モノ（メタ）アクリル酸エステル系単量体３〜４０重量％と、前記他の単官能ビニル系単量体１０〜６９重量％と、前記多官能ビニル系単量体３０〜７０重量％とを混合したものである。
【００６１】
前記多孔化剤としての非重合性の有機溶媒としては、前記製造方法により得られる樹脂粒子を多孔化させることができ、且つ、前記単量体混合物と重合しない公知の有機溶媒を使用することができる。前記非重合性の有機溶媒としては、例えば、トルエン、ベンゼン等の芳香族化合物；酢酸エチル、酢酸ブチル等の酢酸エステル系化合物；ｎ-ヘキサン、シクロヘキサン、ｎ-オクタン、ｎ-ドデカンのような飽和の脂肪族炭化水素類等が挙げられる。これら非重合性の有機溶媒は、それぞれ単独で用いてもよく、２種以上を組み合わせて用いてもよい。
【００６２】
上記した非重合性の有機溶媒のうち、酢酸エステルは、前記製造方法により得られる樹脂粒子を多孔化させる効果に優れていることから、前記多孔化剤は、酢酸エステルであることが好ましく、酢酸エチルであることがより好ましい。
【００６３】
前記多孔化剤の使用量は、単量体混合物１００重量部に対して、５０〜３００重量部の範囲内であり、１００〜３００重量部の範囲内であることがより好ましい。前記多孔化剤の使用量が５０重量部未満であると、得られる樹脂粒子が十分に多孔化しない場合がある。また、前記多孔化剤の使用量が３００重量部を超えると、前記単量体混合物を懸濁重合させる際に、前記単量体混合物の液滴を得ることができない場合がある。
【００６４】
前記水性媒体としては、特に限定されず、例えば、水、水と水溶性有機媒体（メタノール、エタノールなどの低級アルコール（炭素数５以下のアルコール））との混合媒体が挙げられる。水性媒体の使用量は、樹脂粒子の安定化を図るために、通常、前記単量体混合物１００重量部に対して、１００〜１０００重量部の範囲内である。
【００６５】
前記アニオン性界面活性剤としては、樹脂粒子の製造において使用される公知のアニオン性界面活性剤を使用することができる。前記アニオン性界面活性剤としては、例えば、オレイン酸ナトリウム、ヒマシ油カリなどの脂肪酸油；ラウリル硫酸ナトリウム、ラウリル硫酸アンモニウムなどのアルキル硫酸エステル塩；ドデシルベンゼンスルホン酸ナトリウムなどのアルキルベンゼンスルホン酸塩；アルキルナフタレンスルホン酸塩；アルカンスルホン酸塩；ジオクチルスルホコハク酸ナトリウムなどのジアルキルスルホコハク酸塩；ポリオキシエチレンアルキルフェニルエーテルリン酸ナトリウム、ポリオキシアルキレンアリールエーテルリン酸ナトリウムなどのリン酸エステル塩；ナフタレンスルホン酸ホルマリン縮合物；ポリオキシエチレンアルキルフェニルエーテル硫酸エステル塩；ポリオキシエチレンアルキル硫酸エステル塩；などが挙げられる。これらのアニオン性界面活性剤は、それぞれ単独で用いてもよく、２種以上を組み合わせて用いてもよい。
【００６６】
前記アニオン性界面活性剤の使用量は、水性媒体１００重量部に対して、０．００５〜０．１重量部の範囲内であることが好ましく、０．０１〜０．０５重量部の範囲内であることがより好ましい。前記アニオン性界面活性剤の使用量が、水性媒体１００重量部に対して、０．００５重量部未満であると、単量体混合物の液滴が小さくなり難く、高い吸水性及び吸油性を有する所望の多孔質樹脂粒子を得ることができない場合があり、また、０．１重量部を超えると、微細な樹脂粒子が多量に生成され、高い吸水性及び吸油性を有する所望の多孔質樹脂粒子を得ることができない場合がある。
【００６７】
前記両性界面活性剤としては、樹脂粒子の製造において使用される公知の両性界面活性剤を使用することができる。前記両性界面活性剤としては、例えば、ラウリルジメチルアミンオキサイド、ラウリルジメチルアミノ酢酸ベタイン、リン酸エステル系界面活性剤、亜リン酸エステル系界面活性剤等が挙げられる。これらの両性界面活性剤は、それぞれ単独で用いてもよく、２種以上を組み合わせて用いてもよい。
【００６８】
前記両性界面活性剤の使用量は、水性媒体１００重量部に対して、０．０１〜０．１重量部の範囲内であることが好ましく、０．０２〜０．０５重量部の範囲内であることがより好ましい。前記両性界面活性剤の使用量が、０．０１重量部未満であると、重合過程で粒子の凝集が生じ、高い吸水性及び吸油性を有する上記した所望の多孔質樹脂粒子を得ることができない場合があり、また、０．１重量部を超えると、微細な樹脂粒子が多量に生成され、高い吸水性及び吸油性を有する所望の多孔質樹脂粒子を得ることができない場合がある。
【００６９】
前記単量体混合物の重合温度は、３０〜１０５℃の範囲内であることが好ましい。この重合温度を保持する時間は、０．１〜２０時間の範囲内が好ましい。重合完了後、多孔化剤を粒子内に含んだ多孔質樹脂粒子を含む懸濁液（スラリー）が得られる。この懸濁液を蒸留して多孔化剤を除去する。さらに、前記懸濁液中の分散安定剤を酸等で溶解、除去した後、多孔質樹脂粒子をろ過分離して水性媒体を除去し、水または溶剤で洗浄した後、乾燥することにより、多孔質樹脂粒子を単離することが好ましい。
【００７０】
前記懸濁重合においては、通常、前記単量体混合物に重合開始剤を添加する。前記重合開始剤としては、過酸化ベンゾイル、過酸化ラウロイル、ｔｅｒｔ−ブチルパーオキシイソブチレートなどの過酸化物類；２，２’−アゾビスイソブチロニトリル、２，２’−アゾビス（２，４−ジメチルバレロニトリル）、２，２−アゾビス−（２−メチルプロピオネート）などのアゾ類；過硫酸カリウム、過硫酸アンモニウムなどの過酸化塩類；などが挙げられる。これら重合開始剤は、単独で用いてもよく、２種以上を組み合わせて用いてもよい。
【００７１】
重合開始剤の使用量は、前記単量体混合物１００重量部に対して、０．０１〜１０重量部の範囲内であることが好ましく、０．０１〜５重量部の範囲内であることがより好ましい。重合開始剤の使用量が、前記単量体混合物１００重量部に対して０．０１重量部未満である場合、重合開始剤が重合開始の機能を果たし難い。また、重合開始剤の使用量が、前記単量体混合物１００重量部に対して１０重量部を超える場合には、コスト的に不経済である。
【００７２】
前記懸濁重合においては、より安定に所望の多孔質樹脂粒子を製造することができるため、前記水相が分散安定剤を含むことが好ましい。前記分散安定剤としては、シリカ、酸化ジルコニウム等の無機酸化物；炭酸バリウム、炭酸カルシウム、第三リン酸カルシウム、ピロリン酸マグネシウム、硫酸カルシウム等のような水に難溶性の塩類；タルク、ベントナイト、珪酸、珪藻土、粘土等の無機高分子物質等を用いることができる。それらの中でも、粒子径が揃った多孔質樹脂粒子（特に粒子径の変動係数が４０％以下である多孔質樹脂粒子）を得るためには、分散安定剤として、複分解生成法により生成させたピロリン酸マグネシウムを使用することが好ましい。
【００７３】
前記分散安定剤の使用量は、単量体混合物１００重量部に対して、０．１〜２０重量部の範囲内であることが好ましく、０．５〜１０重量部の範囲内であることがより好ましい。前記分散安定剤の使用量が２０重量部を越えると、懸濁液の粘度が上がり過ぎて懸濁液が流動しなくなることがある。他方、前記分散安定剤の使用量が０．１重量部未満になると、多孔質樹脂粒子を良好に分散させることができなくなり、多孔質樹脂粒子同士が合着を起こすことがある。
【００７４】
また、粒子径がさらに揃った多孔質樹脂粒子を得るためには、マイクロフルイダイザー、ナノマイザー等のような、液滴同士の衝突や機壁への衝突力を利用した高圧型分散機等を用いて液滴を分散させて懸濁重合を行えばよい。
【００７５】
〔分散液〕
本発明の分散液は、前記多孔質樹脂粒子と、前記親水性分散溶媒とを含んでいる。本発明の多孔質樹脂粒子は再分散性に優れるため、本発明の多孔質樹脂粒子と前記親水性分散溶媒とを含む分散液は、再分散性に優れた分散液である。
【００７６】
本発明の分散液に使用し得る水およびアルコールからなる群より選ばれる少なくとも一種の親水性分散溶媒としては、特に限定されず、例えば、水、エタノール、１−プロパノール、２−プロパノール、グリセリン、プロピレングリコール、１，３−ブチレングリコール等が挙げられる。これら親水性分散溶媒は、単独で使用してもよく、２種以上混合して使用してもよい。分散液中における親水性分散溶媒の含有量は、通常、分散液１００重量％中、２０〜９０重量％である。
【００７７】
本発明の分散液は、前記多孔質樹脂粒子および親水性分散溶媒以外に、油剤、粉体（顔料、色素）、フッ素化合物、界面活性剤、粘剤、防腐剤、香料、紫外線防御剤（有機系、無機系を含む。ＵＶ−Ａ、Ｂのいずれに対応していても構わない）、塩類、親水性分散溶媒以外の溶剤、酸化防止剤、キレート剤、中和剤、ｐＨ調整剤、毘虫忌避剤、薬効成分、顔料等の各種成分を含むこともできる。
【００７８】
本発明の分散液は、再分散性等の所望の物性に影響を与えない限り、その他の樹脂成分を少量含んでいてもよい。その他の樹脂成分としては、具体的には、塩化ビニル重合体、塩化ビニル−塩化ビニリデン共重合体等の塩化ビニル系樹脂；酢酸ビニル重合体、酢酸ビニル−エチレン共重合体等のビニルエステル系樹脂；スチレン重合体、スチレン−アクリロニトリル共重合体、スチレン−ブタジエン−アクリロニトリル共重合体、スチレン−ブタジエンブロック共重合体、スチレン−イソプレンブロック共重合体、スチレン−メタクリル酸メチル共重合体等のスチレン系樹脂；（メタ）アクリル系樹脂、（メタ）アクリル酸エステル−アクリロニトリル共重合体、（メタ）アクリル酸エステル−スチレン共重合体等の（メタ）アクリル酸エステル系樹脂等が挙げられる。
【００７９】
本発明の多孔質樹脂粒子は、再分散性に優れるため、公知のミキサー、分散機等の分散手段を用いた穏やかな混合等により均一な分散液を容易に得ることができる。
【００８０】
〔外用剤〕
本発明の外用剤は、前記多孔質樹脂粒子を含んでいる。本発明の外用剤は、高い吸水性と、高い吸油性とを有しているため、肌に塗布されることで、汗および皮脂を吸収し、肌をさらさらに整えることができる。また、本発明の外用剤は、前記親水性分散溶媒中での再分散性に優れるため、多孔質樹脂粒子が容器底部に沈降していても、使用時に軽く振るだけで使用できる。また、本発明の外用剤は、前記親水性分散溶媒中での多孔質樹脂粒子の分散性が良好なため、皮膚への塗布性および伸びにも優れる。また、本発明の外用剤は、製造時に多孔質樹脂粒子の分散が容易であるという製造上の利点がある。
【００８１】
本発明の外用剤における多孔質樹脂粒子の含有量は、外用剤の種類に応じて適宜設定できるが、１〜８０重量％の範囲内であることが好ましく、３〜７０重量％の範囲内であることがより好ましい。外用剤全量に対する多孔質樹脂粒子の含有量が１重量％を下回ると、多孔質樹脂粒子の含有による明確な効果が認められないことがある。また、多孔質樹脂粒子の含有量が８０重量％を上回ると、含有量の増加に見合った顕著な効果が認められないことがあるため、生産コスト上好ましくない。
【００８２】
本発明の外用剤は、例えば、外用医薬品や化粧料等として使用できる。外用医薬品としては、皮膚に適用するものであれば特に限定されないが、具体的には、クリーム、軟膏、乳剤等が挙げられる。化粧料としては、例えば、石鹸、ボディシャンプー、洗顔クリーム、スクラブ洗顔料、歯磨き等の洗浄用化粧品；おしろい類、フェイスパウダー（ルースパウダー、プレストパウダー等）、ファンデーション（パウダーファンデーション、リキッドファンデーション、乳化型ファンデーション等）、口紅、リップクリーム、頬紅、眉目化粧品、マニキュア等のメイクアップ化粧料；プレシェーブローション、ボディローション等のローション剤；ボディーパウダー、ベビーパウダー等のボディー用外用剤；化粧水、クリーム、乳液（化粧乳液）等のスキンケア剤、制汗剤（液状制汗剤、固形状制汗剤、クリーム状制汗剤等）、パック類、洗髪用化粧品、染毛料、整髪料、芳香性化粧品、浴用剤、日焼け止め製品、サンタン製品、ひげ剃り用クリーム等が挙げられる。
【００８３】
これらの中でも、本発明の多孔質樹脂粒子をおしろい類、フェイスパウダー、パウダーファンデーション、ボディパウダー、ベビーパウダー等の粉状の化粧料（即ち、粉体化粧料）に使用すると、吸水性、吸油性に優れた外用剤とすることができ、好適である。
【００８４】
また、本発明の多孔質樹脂粒子をボディシャンプー、プレシェーブローション、ボディローション等の分散液タイプの化粧料に使用すると吸水性、吸油性に優れるとともに、分散性にも優れた外用剤とすることができ、好適である。
【００８５】
また、本発明の外用剤中に配合される多孔質樹脂粒子は、油剤、シリコーン化合物およびフッ素化合物等の表面処理剤や有機粉体、無機粉体等で処理したものであってもよい。
【００８６】
前記油剤としては、通常外用剤に使用されているものであればいずれでもよく、例えば流動パラフィン、スクワラン、ワセリン、パラフィンワックス等の炭化水素油；ラウリン酸、ミリスチン酸、パルミチン酸、ステアリン酸、オレイン酸、ベヘニン酸、ウンデシレン酸、オキシステアリン酸、リノール酸、ラノリン脂肪酸、合成脂肪酸等の高級脂肪酸；トリオクタン酸グリセリル、ジカプリン酸プロピレングリコール、２エチルヘキサン酸セチル、ステアリン酸イソセチル等のエステル油；ミツロウ、鯨ロウ、ラノリン、カルナウバロウ、キャンデリラロウ等のロウ類；アマニ油、綿実油、ヒマシ油、卵黄油、ヤシ油等の油脂類；ステアリン酸亜鉛、ラウリン酸亜鉛等の金属石鹸；セチルアルコール、ステアリルアルコール、オレイルアルコール等の高級アルコール等が挙げられる。また、多孔質樹脂粒子を前記油剤で処理する方法は特に限定されないが、例えば、多孔質樹脂粒子に油剤を添加し、ミキサー等で撹拌することにより油剤をコーティングする乾式法や、油剤をエタノール、プロパノール、酢酸エチル、ヘキサン等の適当な溶媒に加熱溶解し、それに多孔質樹脂粒子を加えて混合撹拌した後、溶媒を減圧除去または加熱除去することにより、油剤をコーティングする湿式法等を利用することができる。
【００８７】
前記シリコーン化合物としては、通常外用剤に使用されるものであればいずれでもよく、例えばジメチルポリシロキサン、メチルハイドロジェンポリシロキサン、メチルフェニルポリシロキサン、アクリル−シリコーン系グラフト重合体、有機シリコーン樹脂部分架橋型オルガノポリシロキサン重合物等が挙げられる。多孔質樹脂粒子をシリコーン化合物で処理する方法は特に限定されないが、例えば、上記の乾式法や湿式法を利用できる。また、必要に応じて焼き付け処理を行ったり、反応性を有するシリコーン化合物の場合は反応触媒等を適宜添加してもよい。
【００８８】
前記フッ素化合物は、通常外用剤に配合されるものであればいずれでもよく、例えばパーフルオロアルキル基含有エステル、パーフルオロアルキルシラン、パーフルオロポリエーテル、パーフルオロ基を有する重合体等が挙げられる。多孔質樹脂粒子をフッ素化合物で処理する方法も特に限定されないが、例えば、前記の乾式法や湿式法を利用できる。また、必要に応じて焼き付け処理を行ったり、反応性を有するフッ素化合物の場合は反応触媒等を適宜添加してもよい。
【００８９】
有機粉体としては、例えばアラビアゴム、トラガントガム、グアーガム、ローカストビーンガム、カラヤガム、アイリスモス、クインスシード、ゼラチン、セラック、ロジン、カゼイン等の天然高分子化合物；カルボキシメチルセルロースナトリウム、ヒドロキシエチルセルロース、メチルセルロース、エチルセルロース、アルギン酸ナトリウム、エステルガム、ニトロセルロース、ヒドロキシプロピルセルロース、結晶セルロース等の半合成高分子化合物；ポリビニルアルコール、ポリビニルピロリドン、ポリアクリル酸ナトリウム、カルボキシビニルポリマー、ポリビニルメチルエーテル、ポリアミド樹脂、シリコーン油、ナイロン粒子、ポリメタクリル酸メチル粒子、架橋ポリスチレン粒子、シリコーン粒子、ウレタン粒子、ポリエチレン粒子、フッ素粒子等の樹脂粒子が挙げられる。また、前記無機粉体としては、例えば酸化鉄、群青、コンジョウ、酸化クロム、水酸化クロム、カーボンブラック、マンガンバイオレット、酸化チタン、酸化亜鉛、タルク、カオリン、マイカ、炭酸カルシウム、炭酸マグネシウム、雲母、ケイ酸アルミニウム、ケイ酸バリウム、ケイ酸カルシウム、ケイ酸マグネシウム、シリカ、ゼオライト、硫酸バリウム、焼成硫酸カルシウム（焼セッコウ）、リン酸カルシウム、ヒドロキシアパタイト、セラミックパウダー等が挙げられる。また、これら有機粉体や無機粉体は、予め表面処理を行ったものでもよい。表面処理方法としては、前記のような、公知の表面処理技術が利用できる。
【００９０】
また、本発明の外用剤には、本発明の効果を損なわない範囲で、一般に用いられている主剤または添加物を目的に応じて配合できる。そのような主剤または添加物としては、例えば、水、低級アルコール（炭素数５以下のアルコール）、油脂及びロウ類、炭化水素、高級脂肪酸、高級アルコール、ステロール、脂肪酸エステル、金属石鹸、保湿剤、界面活性剤、高分子化合物、色材原料、香料、粘土鉱物類、防腐・殺菌剤、抗炎症剤、酸化防止剤、紫外線吸収剤、有機無機複合粒子、ｐＨ調整剤（トリエタノールアミン等）、特殊配合添加物、医薬品活性成分等が挙げられる。
【００９１】
前記油脂及びロウ類の具体例としては、アボガド油、アーモンド油、オリーブ油、カカオ脂、牛脂、ゴマ脂、小麦胚芽油、サフラワー油、シアバター、タートル油、椿油、パーシック油、ひまし油、ブドウ油、マカダミアナッツ油、ミンク油、卵黄油、モクロウ、ヤシ油、ローズヒップ油、硬化油、シリコーン油、オレンジラフィー油、カルナバロウ、キャンデリラロウ、鯨ロウ、ホホバ油、モンタンロウ、ミツロウ、ラノリン等が挙げられる。
【００９２】
前記炭化水素の具体例としては、流動パラフィン、ワセリン、パラフィン、セレシン、マイクロクリスタリンワックス、スクワラン等が挙げられる。
【００９３】
前記高級脂肪酸の具体例としては、ラウリン酸、ミリスチン酸、パルミチン酸、ステアリン酸、オレイン酸、ベヘニン酸、ウンデシレン酸、オキシステアリン酸、リノール酸、ラノリン脂肪酸、合成脂肪酸等の炭素数１１以上の脂肪酸が挙げられる。
【００９４】
前記高級アルコールの具体例としては、ラウリルアルコール、セチルアルコール、セトステアリルアルコール、ステアリルアルコール、オレイルアルコール、ベヘニルアルコール、ラノリンアルコール、水素添加ラノリンアルコール、へキシルデカノール、オクチルデカノール、イソステアリルアルコール、ホホバアルコール、デシルテトラデカノール等の炭素数６以上のアルコールが挙げられる。
【００９５】
前記ステロールの具体例としては、コレステロール、ジヒドロコレステロール、フィトコレステロール等が挙げられる。
【００９６】
前記脂肪酸エステルの具体例としては、リノール酸エチル等のリノール酸エステル；ラノリン脂肪酸イソプロピル等のラノリン脂肪酸エステル；ラウリン酸ヘキシル等のラウリン酸エステル；ミリスチン酸イソプロピル、ミリスチン酸ミリスチル、ミリスチン酸セチル、ミリスチン酸オクチルドデシル等のミリスチン酸エステル；オレイン酸デシル、オレイン酸オクチルドデシル等のオレイン酸エステル；ジメチルオクタン酸ヘキシルデシル等のジメチルオクタン酸エステル；イソオクタン酸セチル（２−エチルヘキサン酸セチル）等のイソオクタン酸エステル；パルミチン酸デシル等のパルミチン酸エステル；トリミリスチン酸グリセリン、トリ（カプリル・カプリン酸）グリセリン、ジオレイン酸プロピレングリコール、トリイソステアリン酸グリセリン、トリイソオクタン酸グリセリン、乳酸セチル、乳酸ミリスチル、リンゴ酸ジイソステアリル、イソステアリン酸コレステリル、１２−ヒドロキシステアリン酸コレステリル等の環状アルコール脂肪酸エステル等が挙げられる。
【００９７】
前記金属石鹸の具体例としては、ラウリン酸亜鉛、ミリスチン酸亜鉛、ミリスチン酸マグネシウム、パルミチン酸亜鉛、ステアリン酸亜鉛、ステアリン酸アルミニウム、ステアリン酸カルシウム、ステアリン酸マグネシウム、ウンデシレン酸亜鉛等が挙げられる。
【００９８】
前記保湿剤の具体例としては、グリセリン、プロピレングリコール、１，３−ブチレングリコール、ポリエチレングリコール、ｄｌ−ピロリドンカルボン酸ナトリウム、乳酸ナトリウム、ソルビトール、ヒアルロン酸ナトリウム、ポリグリセリン、キシリット、マルチトール等が挙げられる。
【００９９】
前記界面活性剤の具体例としては、高級脂肪酸石鹸、高級アルコール硫酸エステル、Ｎ−アシルグルタミン酸塩、リン酸エステル塩等のアニオン性界面活性剤；アミン塩、第４級アンモニウム塩等のカチオン性界面活性剤；ベタイン型、アミノ酸型、イミダゾリン型、レシチン等の両性界面活性剤；脂肪酸モノグリセリド、ポリエチレングリコール、プロピレングリコール脂肪酸エステル、ソルビタン脂肪酸エステル、蔗糖脂肪酸エステル、ポリグリセリン脂肪酸エステル、酸化エチレン縮合物等の非イオン性界面活性剤が挙げられる。
【０１００】
前記高分子化合物の具体例としては、アラビアゴム、トラガントガム、グアーガム、ローカストビーンガム、カラヤガム、アイリスモス、クインスシード、ゼラチン、セラック、ロジン、カゼイン等の天然高分子化合物；カルボキシメチルセルロースナトリウム、ヒドロキシエチルセルロース、メチルセルロース、エチルセルロース、アルギン酸ナトリウム、エステルガム、ニトロセルロース、ヒドロキシプロピルセルロース、結晶セルロース等の半合成高分子化合物；ポリビニルアルコール、ポリビニルピロリドン、ポリアクリル酸ナトリウム、カルボキシビニルポリマー、ポリビニルメチルエーテル、ポリアミド樹脂、シリコーン油、ナイロン粒子、ポリ（メタ）アクリル酸エステル粒子（例えば、ポリメタクリル酸メチル粒子等）、ポリスチレン粒子、シリコーン系粒子、ウレタン粒子、ポリエチレン粒子、シリカ粒子等の樹脂粒子等の合成高分子化合物が挙げられる。
【０１０１】
前記色材原料の具体例としては、酸化鉄（赤色酸化鉄、黄色酸化鉄、黒色酸化鉄等）、群青、コンジョウ、酸化クロム、水酸化クロム、カーボンブラック、マンガンバイオレット、酸化チタン、酸化亜鉛、タルク、カオリン、炭酸カルシウム、炭酸マグネシウム、雲母、ケイ酸アルミニウム、ケイ酸バリウム、ケイ酸カルシウム、ケイ酸マグネシウム、シリカ、ゼオライト、硫酸バリウム、焼成硫酸カルシウム（焼セッコウ）、リン酸カルシウム、ヒドロキシアパタイト、セラミックパウダー等の無機顔料、アゾ系、ニトロ系、ニトロソ系、キサンテン系、キノリン系、アントラキノリン系、インジゴ系、トリフェニルメタン系、フタロシアニン系、ピレン系等のタール色素が挙げられる。
【０１０２】
なお、上記した高分子化合物の粉体原料や色材原料などの粉体原料は、予め表面処理を行ったものも使用することができる。表面処理の方法としては、公知の表面処理技術が利用でき、例えば、炭化水素油、エステル油、ラノリン等による油剤処理、ジメチルポリシロキサン、メチルハイドロジェンポリシロキサン、メチルフェニルポリシロキサン等によるシリコーン処理、パーフルオロアルキル基含有エステル、パーフルオロアルキルシラン、パーフルオロポリエーテルおよびパーフルオロアルキル基を有する重合体等によるフッ素化合物処理、３−メタクリロキシプロピルトリメトキシシラン、３−グリシドキシプロピルトリメトキシシラン等によるシランカップリング剤処理、イソプロピルトリイソステアロイルチタネート、イソプロピルトリス（ジオクチルパイロホスフェート）チタネート等によるチタンカップリング剤処理、金属石鹸処理、アシルグルタミン酸等によるアミノ酸処理、水添卵黄レシチン等によるレシチン処理、コラーゲン処理、ポリエチレン処理、保湿性処理、無機化合物処理、メカノケミカル処理等の処理方法が挙げられる。
【０１０３】
前記粘土鉱物類の具体例としては、体質顔料および吸着剤などの数種の機能を兼ね備えた成分、例えば、タルク、マイカ、セリサイト、チタンセリサイト（酸化チタンで被覆されたセリサイト）、白雲母、バンダービルト社製のＶＥＥＧＵＭ（登録商標）等が挙げられる。
【０１０４】
前記香料の具体例としては、アニスアルデヒド、ベンジルアセテート、ゲラニオール等が挙げられる。前記防腐・殺菌剤の具体例としては、メチルパラペン、エチルパラペン、プロピルパラペン、ベンザルコニウム、ベンゼトニウム等が挙げられる。前記酸化防止剤の具体例としては、ジブチルヒドロキシトルエン、ブチルヒドロキシアニソール、没食子酸プロピル、トコフェロール等が挙げられる。前記紫外線吸収剤の具体例としては、微粒子酸化チタン、微粒子酸化亜鉛、微粒子酸化セリウム、微粒子酸化鉄、微粒子酸化ジルコニウム等の無機系吸収剤、安息香酸系、パラアミノ安息香酸系、アントラニリック酸系、サルチル酸系、桂皮酸系、ベンゾフェノン系、ジベンゾイルメタン系等の有機系吸収剤が挙げられる。
【０１０５】
前記特殊配合添加物の具体例としては、エストラジオール、エストロン、エチニルエストラジオール、コルチゾン、ヒドロコルチゾン、プレドニゾン等のホルモン類、ビタミンＡ、ビタミンＢ、ビタミンＣ、ビタミンＥ等のビタミン類、クエン酸、酒石酸、乳酸、塩化アルミニウム、硫酸アルミニウム・カリウム、アラントインクロルヒドロキシアルムニウム、パラフェノールスルホン酸亜鉛、硫酸亜鉛等の皮膚収斂材剤、カンタリスチンキ、トウガラシチンキ、ショウキョウチンキ、センブリエキス、ニンニクエキス、ヒノキチオール、塩化カルプロニウム、ペンタデカン酸グリセリド、ビタミンＥ、エストロゲン、感光素等の発毛促進剤、リン酸−Ｌ−アスコルビン酸マグネシウム、コウジ酸等の美白剤等が挙げられる。
【０１０６】
〔塗料〕
本発明の塗料は、前記多孔質樹脂粒子を含んでいる。前記塗料は、前記分散液を含むことが好ましい。すなわち、前記塗料は、前記多孔質樹脂粒子と前記親水性分散溶媒とを含むことが好ましい。
【０１０７】
前記塗料は、必要に応じて、バインダー樹脂を含むことができる。前記バインダー樹脂としては、前記親水性分散溶媒に可溶な樹脂もしくは分散できるエマルション型のバインダー樹脂を使用することができる。
【０１０８】
前記バインダー樹脂としては、例えば、アクリル樹脂、アルキド樹脂、ポリエステル樹脂、ポリウレタン樹脂、塩素化ポリオレフィン樹脂、アモルファスポリオレフィン樹脂等が挙げられる。これらバインダー樹脂は、塗装される基材への塗料の密着性および塗料が使用される環境等によって適宜選択され得る。
【０１０９】
前記塗料中における多孔質樹脂粒子の量は、形成される塗膜の膜厚、多孔質樹脂粒子の平均粒子径、塗装方法等によっても異なる。多孔質樹脂粒子の量は、バインダー樹脂（エマルジョン型の樹脂を使用する場合は固形分）と多孔質樹脂粒子との合計に対して５〜５０重量％の範囲内であることが好ましく、１０〜５０重量％の範囲内であることがより好ましく、２０〜４０重量％の範囲内であることがさらに好ましい。多孔質樹脂粒子の量が５重量％未満の場合、多孔質樹脂粒子による艶消し効果が十分得られないことがある。また、多孔質樹脂粒子の量が５０重量％を越える場合には、塗料の粘度が大きくなりすぎるため、多孔質樹脂粒子の分散不良が起こることがある。そのため、得られる塗膜にマイクロクラックが発生したり、塗膜表面にザラツキが生じたりする等の外観不良が起こることがある。
【０１１０】
塗料は、必要に応じて、公知の塗面調整剤、流動性調整剤、紫外線吸収剤、光安定剤、硬化触媒、体質顔料、着色顔料、金属顔料、マイカ粉顔料、染料、前記親水性分散溶媒以外の有機溶剤等を含んでいてもよい。
【０１１１】
塗料を使用した塗膜の形成方法は、特に限定されず、公知の方法をいずれも使用できる。塗料を使用した塗膜の形成方法としては、例えば、スプレー塗装法、ロール塗装法、ハケ塗り法等の方法が挙げられる。塗料は、必要に応じて粘度を調整するために、希釈剤で希釈してもよい。希釈剤としては、トルエン、キシレン等の炭化水素系溶剤；メチルエチルケトン、メチルイソブチルケトン等のケトン系溶剤；酢酸エチル、酢酸ブチル等のエステル系溶剤；ジオキサン、エチレングリコールジエチルエーテル等のエーテル系溶剤；水；アルコール系溶剤等が挙げられる。これら希釈剤は、それぞれ単独で使用してもよく、２種以上を混合して使用してもよい。
【０１１２】
〔光拡散部材〕
前記の多孔質樹脂粒子を含む塗料において、バインダー樹脂を含む透明の塗料、すなわち、透明のバインダー樹脂を含み、顔料、染料等の非透明材料を含まない塗料は、紙用コーティング剤、光拡散部材用コーティング剤等の光拡散性コーティング剤として使用することができる。この場合、多孔質樹脂粒子は、光拡散剤として機能する。
【０１１３】
基材としての透明基材上に光拡散性コーティング剤（光拡散部材用コーティング剤）を塗装して透明の塗膜（光拡散性コーティング）を形成することで、本発明の光拡散部材を製造することができる。
【０１１４】
前記透明基材としては、例えば、ポリエチレンテレフタレート（ＰＥＴ）、ポリエステル、アクリル樹脂、ポリカーボネート、ポリアミド等の樹脂からなる樹脂基材、透明なガラスシート等の無機基材から、適宜選択して使用できる。また、前記透明基材の厚さは、特に限定されるものではないが、加工のしやすさやハンドリング性を考慮して１０〜５００μｍの範囲内とすることが好ましい。光拡散性コーティングを形成する方法としては、リバースロールコート法、グラビアコート法、ダイコート法、コンマコート法、スプレーコート法等の公知の方法を用いることができる。光拡散性コーティングの厚みは、特に限定されるものではないが、光拡散性、膜強度等を考慮して、１〜１００μｍの範囲内とすることが好ましく、３〜３０μｍの範囲内とすることがより好ましい。
【０１１５】
或いは、本発明の光拡散部材は、透明基材樹脂（透明性樹脂）中に本発明の多孔質樹脂粒子を光拡散剤として分散させて得られる光拡散性樹脂組成物を成形することにより得ることができる。
【０１１６】
前記透明基材樹脂としては、例えば、アクリル樹脂、（メタ）アクリル酸アルキルースチレン共重合体、ポリカーボネート、ポリエステル、ポリエチレン、ポリプロピレン、ポリスチレン等が挙げられる。これらの透明基材樹脂は、それぞれ単独で、又は２種以上を組み合わせて使用できる。
【０１１７】
前記透明基材樹脂への多孔質樹脂粒子の添加割合は、透明基材樹脂１００重量部に対して、０．０１〜４０重量部の範囲内であることが好ましく、０．１〜１０重量部の範囲内であることがより好ましい。多孔質樹脂粒子が０．０１重量部未満の場合、光拡散部材に光拡散性を与えにくくなることがある。多孔質樹脂粒子が４０重量部より多い場合、光拡散部材に光拡散性を与えられるが光拡散部材の光透過性が低くなることがある。
【０１１８】
光拡散性樹脂組成物の製造方法は、特に限定されず、多孔質樹脂粒子と透明基材樹脂とを機械式粉砕混合方法等のような従来公知の方法で混合することにより製造できる。機械式粉砕混合方法では、例えば、ヘンシェルミキサー、Ｖ型混合機、ターブラミキサー、ハイブリタイザー、ロッキングミキサー等の装置を用いて多孔質樹脂粒子と透明基材樹脂とを混合し撹絆することにより、光拡散性樹脂組成物を製造できる。
【０１１９】
そして、前記光拡散性樹脂組成物を成形することにより、本発明の光拡散部材を得ることができる。光拡散性樹脂組成物の成形方法としては、ペレット状の光拡散性樹脂組成物を射出成形、射出圧縮成形、又は、押出成形等の成形法により成形して、成形体（光拡散部材）を得る方法を採用することができる。また、光拡散性樹脂組成物を押出成形してシート状成形体を得て、このシート状成形体を真空成形、圧空成形等の成形法により成形して成形体（光拡散部材）を得る方法を採用することができる。
【実施例】
【０１２０】
以下、実施例及び比較例により本発明を具体的に説明するが、本発明はこれらの実施例により限定されるものではない。最初に、実施例および比較例における、樹脂粒子の体積平均粒子径および変動係数の測定方法、樹脂粒子の比表面積の測定方法、樹脂粒子の細孔径および細孔容積の測定方法、多孔性の評価方法、樹脂粒子の吸水量の測定方法、樹脂粒子の吸油量の測定方法、樹脂粒子の親水性の評価方法、樹脂粒子のエタノール中での再分散性の評価方法、および樹脂粒子の水中での再分散性の評価方法を説明する。【０１２１】
〔樹脂粒子の体積平均粒子径および粒子径の変動係数の測定方法〕
樹脂粒子の体積平均粒子径（体積基準の粒度分布における算術平均径）は、コールターマルチサイザーII（ベックマンコールター社製測定装置）により、測定する。なお、本測定に際しては、Ｃｏｕｌｔｅｒ  Ｅｌｅｃｔｒｏｎｉｃｓ  Ｌｉｍｉｔｅｄ発行のＲｅｆｅｒｅｎｃｅ  ＭＡＮＵＡＬ  ＦＯＲ  ＴＨＥ  ＣＯＵＬＴＥＲ  ＭＵＬＴＩＳＩＺＥＲ（１９８７）に従って、５０μｍアパチャーを用いてキャリブレーションを行い、測定する。【０１２２】
具体的には、樹脂粒子０．１ｇを０．１重量％ノニオン系界面活性剤１０ｍ１中にタッチミキサー（ヤマト科学株式会社製、「ＴＯＵＣＨＭＩＸＥＲ  ＭＴ−３１」）および超音波洗浄器（ヴェルボクリーア社製、「ＵＬＴＲＡＳＯＮＩＣ ＣＬＥＡＮＥＲ ＶＳ−１５０」）を用いて予備分散させ、分散液を得る。次いで、コールターマルチサイザーII本体に備え付けのＩＳＯＴＯＮ（登録商標）II（ベックマンコールター社：測定用電解液）を満たしたビーカー中に、前記分散液を緩く攪拌しながらスポイドで滴下して、コールターマルチサイザーII本体画面の濃度計の示度を１０％前後に合わせる。次にコールターマルチサイザーII本体に、アパチャーサイズ（径）を５０μｍ、Ｃｕｒｒｅｎｔ（アパチャー電流）を８００μＡ、Ｇａｉｎ（ゲイン）を４、Ｐｏｌａｒｉｔｙ（内側電極の極性）を＋と入力してｍａｎｕａｌ（手動モード）で測定を行う。測定中はビーカー内を気泡が入らない程度に緩く攪拌しておき、粒子を１０万個測定した時点で測定を終了する。体積平均粒子径（体積基準の粒度分布における算術平均径）は、１０万個の粒子径の平均値である。【０１２３】
また、樹脂粒子の粒子径の変動係数（ＣＶ値）を、以下の数式によって算出した。【０１２４】
樹脂粒子の粒子径の変動係数＝（樹脂粒子の体積基準の粒度分布の標準偏差÷樹脂粒子の体積平均粒子径）×１００
〔樹脂粒子の比表面積の測定方法〕
樹脂粒子の比表面積は、ＪＩＳ  Ｒ１６２６記載のＢＥＴ法（窒素吸着法）により測定する。対象となる樹脂粒子について、株式会社島津製作所社製の自動比表面積／細孔分布測定装置Ｔｒｉｓｔaｒ３０００を用いてＢＥＴ窒素吸着等温線を測定し、窒素吸着量からＢＥＴ多点法を用いて比表面積を算出する。なお、窒素吸着等温線の測定は、吸着質として窒素を用い、吸着質断面積０．１６２ｎｍ2の条件下で定容法を用いて行った。【０１２５】
実施例１〜９並びに比較例１、２、及び５の樹脂粒子について、比表面積の測定結果を表２に示す。【０１２６】
〔樹脂粒子の細孔径および細孔容積の測定方法〕
樹脂粒子の孔の細孔径（平均細孔径）および細孔容積は、ＢＪＨ法により求める。対象となる樹脂粒子について、株式会社島津製作所社製の自動比表面積／細孔分布測定装置Ｔｒｉｓｔaｒ３０００を用いて、窒素脱着等温線を測定し、ＢＪＨ法に基づいて、細孔径（平均細孔径）及び細孔容積（積算細孔容積）を算出する。なお、窒素脱着等温線の測定は、吸着質として窒素を用い、吸着質断面積０．１６２ｎｍ2の条件下で定容法を用いて行った。【０１２７】
実施例１〜９及び比較例１〜２の樹脂粒子について、細孔径及び細孔容積の測定結果を表２に示す。【０１２８】
〔樹脂粒子の多孔性評価〕
上記測定方法により得られた比表面積が３〜３００ｍ2／ｇの範囲内にあり、且つ、細孔径が４〜２０ｎｍの範囲内にあるものを多孔性有り（○）と判定し、比表面積が３〜３００ｍ2／ｇの範囲内にない、及び／又は、細孔径が４〜２０ｎｍの範囲内にないものを多孔性無し（×）と判定した。【０１２９】
実施例１〜９並びに比較例１、２及び５の樹脂粒子について、多孔性の評価結果を表２に示す。【０１３０】
〔樹脂粒子の吸水量の測定方法〕
樹脂粒子の吸水量は、ＪＩＳ  Ｋ  ５１０１−１３−２の測定方法をベースとして、煮アマニ油に代えて蒸留水を使用し、終点の判断基準を変更した方法によって、測定した。吸水量の測定の詳細は、以下の通りである。
【０１３１】
（Ａ）装置及び器具
測定板：３００×４００×５ｍｍより大きい平滑なガラス板
パレットナイフ（ヘラ）：鋼製又はステンレス製の刃を持った柄つきのもの
化学はかり（計量器）：  １０ｍｇオーダーまで計れるもの
ビュレット：ＪＩＳ  Ｒ  ３５０５に規定する容量１０ｍｌのもの
（Ｂ）試薬：蒸留水
（Ｃ）測定方法
（１）樹脂粒子１ｇを測定板上の中央部に取り、蒸留水をビュレットから一回に４，５滴ずつ、徐々に樹脂粒子の中央に滴下し、その都度、樹脂粒子および蒸留水の全体をパレットナイフで充分練り合わせる。【０１３２】
（２）上記の滴下及び練り合わせを繰り返し、樹脂粒子および蒸留水の全体が硬いパテ状の塊になったら１滴ごとに練り合わせて、蒸留水の最後の１滴の滴下によりペースト（樹脂粒子および蒸留水の混練物）が急激に軟らかくなり、流動を始める点を終点とする。【０１３３】
（３）流動の判定
蒸留水の最後の１滴の滴下により、ペーストが急激に軟らかくなり、測定板を垂直に立てた時にペーストが動いた場合に、ペーストが流動していると判定する。測定板を垂直に立てた時もペーストが動かない場合には、更に蒸留水を１滴加える。【０１３４】
（４）終点に達したときの蒸留水の消費量をビュレット内の液量の減少分として読み取る。【０１３５】
（５）１回の測定時間は７〜１５分以内に終了するように実施し、測定時間が１５分を超えた場合は再測定し、規定の時間内で測定を終了した時の数値を採用する。【０１３６】
（Ｄ）吸水量の計算
下記式により試料１００ｇ当たりの吸水量を計算する。【０１３７】
Ｗ＝（Ｖ／ｍ）×１００
ここで、Ｗ：吸水量（ｍｌ／１００ｇ）、ｍ：樹脂粒子の質量（ｇ）、Ｖ：消費した蒸留水の容積（ｍｌ）
実施例１〜９並びに比較例２及び５の樹脂粒子について、吸水量の測定結果を表２に示す。【０１３８】
〔樹脂粒子の吸油量の測定方法〕
樹脂粒子の吸油量は、ＪＩＳ  Ｋ  ５１０１−１３−２の測定方法をベースとして、煮アマニ油に代えて精製アマニ油を使用し、終点の判断基準を変更した方法によって、測定した。吸油量の測定の詳細は、以下の通りである。
【０１３９】
（Ａ）装置及び器具
測定板：３００×４００×５ｍｍより大きい平滑なガラス板
パレットナイフ（ヘラ）：鋼製又はステンレス製の刃を持った柄つきのもの
化学はかり（計量器）：  １０ｍｇオーダーまで計れるもの
ビュレット：ＪＩＳ  Ｒ  ３５０５に規定する容量１０ｍｌのもの
（Ｂ）試薬
精製アマニ油：ＩＳＯ  １５０に規定するもの（今回は一級アマニ油（和光純薬工業株式会社製）を用いる）
（Ｃ）測定方法
（１）樹脂粒子１ｇを測定板上の中央部に取り、精製アマニ油をビュレットから一回に４，５滴ずつ、徐々に樹脂粒子の中央に滴下し、その都度、樹脂粒子および精製アマニ油の全体をパレットナイフで充分練り合わせる。【０１４０】
（２）上記の滴下及び練り合わせを繰り返し、樹脂粒子および精製アマニ油の全体が固いパテ状の塊になったら１滴ごとに練り合わせて、精製アマニ油の最後の１滴の滴下によりペースト（樹脂粒子および精製アマニ油の混練物）が急激に軟らかくなり、流動を始める点を終点とする。【０１４１】
（３）流動の判定
精製アマニ油の最後の１滴の滴下により、ペーストが急激に軟らかくなり、測定板を垂直に立てた時にペーストが動いた場合に、ペーストが流動していると判定する。測定板を垂直に立てた時もペーストが動かない場合には、更に精製アマニ油を１滴加える。【０１４２】
（４）終点に達したときの精製アマニ油の消費量をビュレット内の液量の減少分として読み取る。【０１４３】
（５）１回の測定時間は７〜１５分以内に終了するように実施し、測定時間が１５分を超えた場合は再測定し、規定の時間内で測定を終了した時の数値を採用する。【０１４４】
（Ｄ）吸油量の計算
下記式により試料１００ｇ当たりの吸油量を計算する。【０１４５】
Ｏ＝（Ｖ／ｍ）×１００
ここで、Ｏ：吸油量（ｍｌ／１００ｇ）、ｍ：樹脂粒子の質量（ｇ）、Ｖ：消費した精製アマニ油の容積（ｍｌ）
実施例１〜９並びに比較例１、２、及び５の樹脂粒子について、吸油量の測定結果を表２に示す。【０１４６】
〔樹脂粒子の親水性評価〕
容積１００ｍｌのガラスビーカーに蒸留水１００ｍｌを入れた後、水面に樹脂粒子０．２ｇを浮かべ、前記ガラスビーカーの上面をラップで封止する。その後、前記ガラスビーカーを静置して、樹脂粒子の沈降状況を観察し、樹脂粒子の沈降に要する時間を測定する。この親水性評価において、静置開始から２時間未満で全ての樹脂粒子が沈降する場合を極めて良好な親水性を有する（◎）、静置開始から２時間以上１２時間未満で全ての樹脂粒子が沈降する場合を良好な親水性を有する（○）、静置開始から１２時間以上２４時間未満で全ての樹脂粒子が沈降した場合を親水性はあるが、十分な親水性を有していない（△）、静置開始から２４時間経過後も粒子が全く沈降しない場合を親水性なし（×）と判定した。【０１４７】
実施例１〜９並びに比較例１、２及び５の樹脂粒子について、親水性評価の結果を表２に示す。【０１４８】
〔樹脂粒子のエタノール中での再分散性評価〕
樹脂粒子０．５ｇを目盛り付き試験管（株式会社マルエム製、製品名「ねじ口試験管ＮＲ−１０」）に秤りとり、市販の特級エタノール（純度９９．５体積％以上）を１０ｍｌ加えた後、樹脂粒子がエタノール中に完全に分散するまでタッチミキサー（タッチ駆動タイプのマグミキサ）で樹脂粒子をエタノール中に分散させる。これにより、分散液全体が白濁状態となる（分散液の体積約１０ｍｌ）。【０１４９】
次いで、試験管を１２時間静置して樹脂粒子を沈降させた後、試験管を手で振り、樹脂粒子をエタノール中に再分散させる。樹脂粒子がエタノール中に再分散するまでに要した試験管を振る回数を記録し、再分散のし易さを評価する。【０１５０】
実施例および比較例の樹脂粒子のエタノール中での再分散性評価においては、試験管を手で振り混ぜ、沈降した樹脂粒子全てがエタノール中に均一に分散するまでに要した振り混ぜ回数を樹脂粒子の再分散性評価の指標とする。また、約１０ｃｍの振幅で試験管を１往復させた時を振り混ぜ回数１回とカウントする。振り混ぜ回数１回毎に樹脂粒子の分散状態を目視で確認し、沈降した樹脂粒子全てが均一に分散するまでの振り混ぜ回数を求める。【０１５１】
エタノール中での再分散性評価においては、樹脂粒子全てが均一に分散するまでの振り混ぜ回数が６０回以内である場合を合格（○）とし、樹脂粒子全てが均一に分散するまでの振り混ぜ回数が６０回を超える場合を不合格（×）と判定する。【０１５２】
実施例１〜９並びに比較例１、２及び５の樹脂粒子について、エタノール中での再分散性評価の結果を表２に示す。【０１５３】
〔樹脂粒子の水中での再分散性評価〕
樹脂粒子０．５ｇを目盛り付き試験管（株式会社マルエム製、製品名「ねじ口試験管ＮＲ−１０」）に秤りとり、蒸留水を１０ｍｌ加えた後、樹脂粒子が水中に完全に分散するまで、タッチミキサー（タッチ駆動タイプのマグミキサ）での混合および超音波洗浄器（ヴェルボクリーア社製、「ＵＬＴＲＡＳＯＮＩＣ  ＣＬＥＡＮＥＲ  ＶＳ−１５０」）での超音波照射を繰り返して、樹脂粒子を水中に分散させる。これにより、分散液全体が白濁状態となる（分散液の体積約１０ｍｌ）。【０１５４】
次いで、試験管を１２時間静置して樹脂粒子を沈降させた後、試験管を手で振り、樹脂粒子を水中に再分散させる。樹脂粒子が水中に再分散するまでに要した試験管を振る回数を記録し、再分散のし易さを評価する。【０１５５】
実施例および比較例の樹脂粒子の水中での再分散性評価においては、試験管を手で振り混ぜ、沈降した樹脂粒子全てが水中に均一に分散するまでに要した振り混ぜ回数を樹脂粒子の再分散性評価の指標とする。また、約１０ｃｍの振幅で試験管を１往復させた時を振り混ぜ回数１回とカウントする。振り混ぜ回数１回毎に樹脂粒子の分散状態を目視で確認し、沈降した樹脂粒子全てが均一に分散するまでの振り混ぜ回数を求める。【０１５６】
水中での再分散性評価においては、樹脂粒子全てが均一に分散するまでの振り混ぜ回数が８０回以内である場合を合格（○）とし、樹脂粒子全てが均一に分散するまでの振り混ぜ回数が８０回を超える場合を不合格（×）と判定する。【０１５７】
実施例１〜９並びに比較例２及び５の樹脂粒子について、水中での再分散性評価の結果を表２に示す。【０１５８】
〔実施例１〕
攪拌機および温度計を備えた内容量５Ｌのオートクレーブに、アニオン性界面活性剤としてのラウリル硫酸ナトリウム０．２４ｇ（水１００重量部に対して０．０１重量部）と、両性界面活性剤としてのラウリルジメチルアミノ酢酸ベタイン（純分３５％）１．３７ｇ（水１００重量部に対して純分換算で０．０２重量部）とが水（水性媒体）２４００ｇに溶解した水溶液を入れた。そして、分散安定剤としての、複分解生成法により生成させたピロリン酸マグネシウム４８ｇを前記オートクレーブ内の前記水溶液中に分散させ、分散液（水相）を得た。【０１５９】
また、他の単官能ビニル系単量体としてのメタクリル酸メチル（ＭＭＡ）３３０ｇ（全単量体に対して５５重量％）と、モノ（メタ）アクリル酸エステル系単量体としてのポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）３０ｇ（全単量体に対して５重量％）と、多官能ビニル系単量体としてのエチレングリコールジメタクリレート（ＥＧＤＭＡ）２４０ｇ（全単量体に対して４０重量％）と、多孔化剤としての酢酸エチル６００ｇ（全単量体１００重量部に対して１００重量部）と、重合開始剤としての２，２’−アゾビス（２，４−ジメチルバレロニトリル）１．８ｇとを混合し、互いに溶解させて単量体混合液を調製した。【０１６０】
前記の予め調製した単量体混合液を前記オートクレーブ内の前記分散液（水相）に入れ、前記オートクレーブの内容物を高速乳化・分散機（プライミクス株式会社製、商品名「Ｔ．Ｋ．ホモミクサー」）にて回転数６０００ｒｐｍで１０分間攪拌することで、前記単量体混合液の液滴径８μｍ程度の懸濁液を調製した。次に、前記オートクレーブの内部温度を５０℃に加温して前記オートクレーブの内容物を攪拌しながら、前記単量体混合液の懸濁重合を開始した。引き続いて、７０℃で２時間加温処理を行いながら前記単量体混合液の懸濁重合を行い、スラリーを得た。【０１６１】
その後、前記オートクレーブのジャケットを７０℃に保ちつつ、内圧を−５００ｍｍＨｇに減圧し、前記スラリーから酢酸エチルを除去した。次いで、前記オートクレーブ内の前記スラリーを冷却し、前記スラリーのｐＨがｐＨ２以下になるまで、塩酸を加えて、ピロリン酸マグネシウムを分解した。その後、遠心脱水機を用いて前記スラリーを水洗および脱水して、ケーキを得た。得られたケーキを、真空乾燥機を用いて８０℃で真空乾燥させた後、目開き４５μｍの篩いに通し、目的の樹脂粒子を得た。【０１６２】
得られた樹脂粒子の平均粒子径は７．９μｍであり、得られた樹脂粒子の粒子径の変動係数は、３５．３％であった。【０１６３】
また、得られた樹脂粒子を走査型電子顕微鏡（ＳＥＭ）で撮像したところ、得られた樹脂粒子は球状で、且つ、複数の孔を有する多孔質樹脂粒子であることが認められた。【０１６４】
〔実施例２〕
メタクリル酸メチル（ＭＭＡ）の使用量を３００ｇ（全単量体に対して５０重量％）に、ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）の使用量を６０ｇ（全単量体に対して１０重量％）に、それぞれ変更した以外は実施例１と同様にして樹脂粒子を得た。【０１６５】
得られた樹脂粒子の体積平均粒子径は７．８μｍであり、得られた樹脂粒子の粒子径の変動係数は３５．２％であった。【０１６６】
また、得られた樹脂粒子を走査型電子顕微鏡（ＳＥＭ）で撮像したところ、得られた樹脂粒子は球状で、且つ、複数の孔を有する多孔質樹脂粒子であることが認められた。【０１６７】
〔実施例３〕
メタクリル酸メチル（ＭＭＡ）の使用量を２７０ｇ（全単量体に対して４５重量％）に、ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）の使用量を９０ｇ（全単量体に対して１５重量％）に、それぞれ変更した以外は実施例１と同様にして樹脂粒子を得た。【０１６８】
得られた樹脂粒子の体積平均粒子径は８．５μｍであり、得られた樹脂粒子の粒子径の変動係数は３６．５％であった。【０１６９】
また、得られた樹脂粒子を走査型電子顕微鏡（ＳＥＭ）で撮像したところ、得られた樹脂粒子は、図１のＳＥＭ画像に示されるように、球状で、且つ、複数の孔を有する多孔質樹脂粒子であることが認められた。【０１７０】
〔実施例４〕
メタクリル酸メチル（ＭＭＡ）の使用量を１２０ｇ（全単量体に対して３０重量％）に、ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）の使用量を８０ｇ（全単量体に対して２０重量％）に、多官能ビニル系単量体としてのエチレングリコールジメタクリレート（ＥＧＤＭＡ）の使用量を２００ｇ（全単量体に対して５０重量％）に、多孔化剤としての酢酸エチルの使用量を８００ｇ（全単量体１００重量部に対して２００重量部）に、重合開始剤としての２，２’−アゾビス（２，４−ジメチルバレロニトリル）の使用量を１．６ｇにそれぞれ変更した以外は実施例１と同様にして樹脂粒子を得た。【０１７１】
得られた樹脂粒子の体積平均粒子径は８．０μｍであり、得られた樹脂粒子の粒子径の変動係数は３５．３％であった。【０１７２】
また、得られた樹脂粒子を走査型電子顕微鏡（ＳＥＭ）で撮像したところ、得られた樹脂粒子は球状で、且つ、複数の孔を有する多孔質樹脂粒子であることが認められた。【０１７３】
〔実施例５〕
メタクリル酸メチル（ＭＭＡ）の使用量を１２０ｇ（全単量体に対して２５重量％）に、ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）の使用量を１２０ｇ（全単量体に対して２５重量％）に、多官能ビニル系単量体としてのエチレングリコールジメタクリレート（ＥＧＤＭＡ）の使用量を２４０ｇ（全単量体に対して５０重量％）に、多孔化剤としての酢酸エチルの使用量を７２０ｇ（全単量体１００重量部に対して１５０重量部）に、重合開始剤としての２，２’−アゾビス（２，４−ジメチルバレロニトリル）の使用量を２．０ｇにそれぞれ変更した以外は実施例１と同様にして樹脂粒子を得た。【０１７４】
得られた樹脂粒子の体積平均粒子径は９．５μｍであり、得られた樹脂粒子の粒子径の変動係数は３８．１％であった。【０１７５】
また、得られた樹脂粒子を走査型電子顕微鏡（ＳＥＭ）で撮像したところ、得られた樹脂粒子は球状で、且つ、複数の孔を有する多孔質樹脂粒子であることが認められた。【０１７６】
〔実施例６〕
メタクリル酸メチル（ＭＭＡ）の使用量を９６ｇ（全単量体に対して２０重量％）に、ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）の使用量を１４４ｇ（全単量体に対して３０重量％）に、多官能ビニル系単量体としてのエチレングリコールジメタクリレート（ＥＧＤＭＡ）の使用量を２４０ｇ（全単量体に対して５０重量％）に、多孔化剤としての酢酸エチルの使用量を７２０ｇ（全単量体１００重量部に対して１５０重量部）に、重合開始剤としての２，２’−アゾビス（２，４−ジメチルバレロニトリル）の使用量を２．０ｇにそれぞれ変更した以外は実施例１と同様にして樹脂粒子を得た。【０１７７】
得られた樹脂粒子の体積平均粒子径は１０．４μｍであり、得られた樹脂粒子の粒子径の変動係数は３９．８％であった。【０１７８】
また、得られた樹脂粒子を走査型電子顕微鏡（ＳＥＭ）で撮像したところ、得られた樹脂粒子は球状で、且つ、複数の孔を有する多孔質樹脂粒子であることが認められた。【０１７９】
〔実施例７〕
ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）に代えてラクトン変性ヒドロキシエチルメタクリレート（商品名「プラクセル（登録商標）ＦＭ３、株式会社ダイセル製、前記一般式（２）で表される化合物であって、ＲがＣＨ3であり、ｐが３であるもの」）９６ｇ（全単量体に対して２０重量％）を使用し、メタクリル酸メチル（ＭＭＡ）の使用量を１４４ｇ（全単量体に対して３０重量％）に、多官能ビニル系単量体としてのエチレングリコールジメタクリレート（ＥＧＤＭＡ）の使用量を２４０ｇ（全単量体に対して５０重量％）に、多孔化剤としての酢酸エチルの使用量を７２０ｇ（全単量体１００重量部に対して１５０重量部）に、重合開始剤としての２，２’−アゾビス（２，４−ジメチルバレロニトリル）の使用量を２．０ｇにそれぞれ変更した以外は実施例１と同様にして樹脂粒子を得た。【０１８０】
得られた樹脂粒子の体積平均粒子径は９．５μｍであり、得られた樹脂粒子の粒子径の変動係数は３８．１％であった。【０１８１】
また、得られた樹脂粒子を走査型電子顕微鏡（ＳＥＭ）で撮像したところ、得られた樹脂粒子は、図２のＳＥＭ画像に示されるように、球状で、且つ、複数の孔を有する多孔質樹脂粒子であることが認められた。【０１８２】
〔実施例８〕
メタクリル酸メチル（ＭＭＡ）に代えてメタクリル酸エチル（ＥＭＡ）１６８ｇ（全単量体に対して３５重量％）を使用し、ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）の使用量を７２ｇ（全単量体に対して１５重量％）に、多官能ビニル系単量体としてのエチレングリコールジメタクリレート（ＥＧＤＭＡ）の使用量を２４０ｇ（全単量体に対して５０重量％）に、多孔化剤としての酢酸エチルの使用量を７２０ｇ（全単量体１００重量部に対して１５０重量部）に、重合開始剤としての２，２’−アゾビス（２，４−ジメチルバレロニトリル）の使用量を２．０ｇにそれぞれ変更した以外は実施例１と同様にして樹脂粒子を得た。【０１８３】
得られた樹脂粒子の体積平均粒子径は７．９μｍであり、得られた樹脂粒子の粒子径の変動係数は３６．８％であった。【０１８４】
また、得られた樹脂粒子を走査型電子顕微鏡（ＳＥＭ）で撮像したところ、得られた樹脂粒子は、図３のＳＥＭ画像に示されるように、球状で、且つ、複数の孔を有する多孔質樹脂粒子であることが認められた。【０１８５】
〔実施例９〕
メタクリル酸メチル（ＭＭＡ）の使用量を７２ｇ（全単量体に対して１５重量％）に、ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）の使用量を７２ｇ（全単量体に対して１５重量％）に、多官能ビニル系単量体としてのエチレングリコールジメタクリレート（ＥＧＤＭＡ）の使用量を３３６ｇ（全単量体に対して７０重量％）に、多孔化剤としての酢酸エチルの使用量を７２０ｇ（全単量体１００重量部に対して１５０重量部）に、重合開始剤としての２，２’−アゾビス（２，４−ジメチルバレロニトリル）の使用量を２．０ｇにそれぞれ変更した以外は実施例１と同様にして樹脂粒子を得た。【０１８６】
得られた樹脂粒子の体積平均粒子径は８．２μｍであり、得られた樹脂粒子の粒子径の変動係数は３４．８％であった。【０１８７】
また、得られた樹脂粒子を走査型電子顕微鏡（ＳＥＭ）で撮像したところ、得られた樹脂粒子は球状で、且つ、複数の孔を有する多孔質樹脂粒子であることが認められた。【０１８８】
〔比較例１〕
ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）を使用せず、メタクリル酸メチル（ＭＭＡ）の使用量を３６０ｇ（全単量体に対して６０重量％）に変更した以外は実施例１と同様にして樹脂粒子を得た。【０１８９】
得られた樹脂粒子の体積平均粒子径は８．３μｍであり、得られた樹脂粒子の粒子径の変動係数は３５．８％であった。【０１９０】
また、得られた樹脂粒子を走査型電子顕微鏡（ＳＥＭ）で撮像したところ、得られた樹脂粒子は、図４のＳＥＭ画像に示されるように、球状で、且つ、複数の孔を有する多孔質樹脂粒子であることが認められた。【０１９１】
〔比較例２〕
メタクリル酸メチル（ＭＭＡ）の使用量を３５４ｇ（全単量体に対して、５９重量％）に、ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）の使用量を６ｇ（全単量体に対して１重量％）に、それぞれ変更した以外は実施例１と同様にして樹脂粒子を得た。【０１９２】
得られた樹脂粒子の体積平均粒子径は７．９μｍであり、得られた樹脂粒子の粒子径の変動係数は３６．４％であった。【０１９３】
また、得られた樹脂粒子を走査型電子顕微鏡（ＳＥＭ）で撮像したところ、得られた樹脂粒子は、図５のＳＥＭ画像に示されるように、球状で、且つ、複数の孔を有する多孔質樹脂粒子であることが認められた。【０１９４】
〔比較例３〕
ラウリルジメチルアミノ酢酸ベタイン（純分３５％）を使用せず、ラウリル硫酸ナトリウムの使用量を０．７２ｇ（水１００重量部に対して、０．０３重量部）に、メタクリル酸メチル（ＭＭＡ）の使用量を２７０ｇ（全単量体に対して４５重量％）に、ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）の使用量を９０ｇ（全単量体に対して１５重量％）に、それぞれ変更した以外は実施例１と同様にして樹脂粒子の製造を試みたが、重合の過程で樹脂粒子が凝集してしまい、樹脂粒子の微粒子を得ることができなかった。【０１９５】
〔比較例４〕
ラウリル硫酸ナトリウムを使用せず、ラウリルジメチルアミノ酢酸ベタイン（純分３５％）の使用量を２．０６ｇ（水１００重量部に対して、純分換算で０．０３重量部）に、メタクリル酸メチル（ＭＭＡ）の使用量を２７０ｇ（全単量体に対して４５重量％）に、ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）の使用量を９０ｇ（全単量体に対して１５重量％）に、それぞれ変更した以外は実施例１と同様にして樹脂粒子の製造を試みたが、重合の過程で樹脂粒子が凝集してしまい、樹脂粒子の微粒子を得ることができなかった。【０１９６】
〔比較例５〕
ラウリル硫酸ナトリウムと、ラウリルジメチルアミノ酢酸ベタイン（純分３５％）と、酢酸エチルとを使用せず、メタクリル酸メチル（ＭＭＡ）の使用量を９６０ｇ（全単量体に対して８０重量％）に、ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）の使用量を１８０ｇ（全単量体に対して１５重量％）に、エチレングリコールジメタクリレート（ＥＧＤＭＡ）の使用量を６０ｇ（全単量体に対して５重量％）に、それぞれ変更した以外は実施例１と同様に樹脂粒子を得た。【０１９７】
得られた樹脂粒子の体積平均粒子径は７．２μｍであり、得られた樹脂粒子の粒子径の変動係数は３４．２％であった。【０１９８】
また、得られた樹脂粒子を走査型電子顕微鏡（ＳＥＭ）で撮像したところ、得られた樹脂粒子は、図６のＳＥＭ画像に示されるように、球状であったが、粒子に孔は見られなかった。【０１９９】
〔比較例６〕
メタクリル酸メチル（ＭＭＡ）の使用量を４８ｇ（全単量体に対して、１０重量％）に、ポリ（エチレングリコール−プロピレングリコール）モノメタクリレート（商品名「ブレンマー（登録商標）５０ＰＥＰ−３００」、日油株式会社製、前記一般式（１）で表される複数種類の化合物からなる混合物であって、ＲがＣＨ3であり、ｌが平均して約３．５であり、ｍが平均して約２．５であるもの）の使用量を２４０ｇ（全単量体に対して５０重量％）に、多官能ビニル系単量体としてのエチレングリコールジメタクリレート（ＥＧＤＭＡ）の使用量を１９２ｇ（全単量体に対して４０重量％）に、それぞれ変更した以外は実施例１と同様にして樹脂粒子の製造を試みたが、重合の過程で樹脂粒子が凝集してしまい、樹脂粒子の微粒子を得ることができなかった。【０２００】
実施例１〜９および比較例１〜６の樹脂粒子について、単量体混合物の組成、多孔化剤の単量体混合物１００重量部に対する使用量、アニオン性界面活性剤の水１００重量部に対する使用量、および両性界面活性剤の水１００重量部に対する使用量を表１に示す。また、実施例１〜９並びに比較例１、２、及び５の樹脂粒子について、比表面積の測定結果、細孔径の測定結果、細孔容積の測定結果、多孔性の評価結果、吸水量の測定結果、吸油量の測定結果、親水性の評価結果、エタノール中での再分散性の評価結果、および水中での再分散性の評価結果を、表２に示す。なお、比較例３、４、及び６では、重合の過程で樹脂粒子が凝集し、樹脂粒子の微粒子を得ることができなかったため、比表面積の測定、細孔径の測定、多孔性の評価、親水性の評価、エタノール中での再分散性の評価、および水中での再分散性の評価を実施しなかった。また、比較例１の樹脂粒子については、親水性評価にて樹脂粒子が蒸留水に分散しなかった。また、比較例１の樹脂粒子について吸水量の測定を試みたが、樹脂粒子が蒸留水に浸潤せず、試験不可能であった。また、比較例１の樹脂粒子について水中での再分散性の評価を試みたが、樹脂粒子が蒸留水に分散しなかったため試験評価できなかった。さらに、比較例５の樹脂粒子は、比表面積が小さく、多孔性を有していないため、細孔径及び細孔容積の測定を実施しなかった。【０２０１】
【表１】
0005865399.tif 000002
【０２０２】
【表２】
0005865399.tif 000003
【０２０３】
表１及び表２に示す結果から分かるように、実施例１〜９の樹脂粒子は、多孔性の粒子、すなわち、多孔質樹脂粒子であり、吸水性、吸油性、親水性、エタノール中での再分散性および水中での再分散性の全てに優れていた。【０２０４】
具体的には、実施例１〜９の樹脂粒子は、比表面積が４．９〜１８４ｍ2／ｇの多孔性の粒子であり、比表面積が０．７ｍ2／ｇの非多孔性の粒子である比較例５の樹脂粒子と比べて、吸水量及び吸油量の両方が高く、吸水性及び吸油性の両方に優れていることが認められた。【０２０５】
また、モノ（メタ）アクリル酸エステル系単量体を３〜４０重量％（具体的には、５〜３０重量％）含む単量体混合物の重合により得られる実施例１〜９の樹脂粒子は、モノ（メタ）アクリル酸エステル系単量体の含有量が３重量％未満の単量体混合物の重合により得られる比較例１〜２の樹脂粒子と比べて、親水性に優れ、吸水性に優れていることが認められた。【０２０６】
また、実施例１〜９の樹脂粒子について、吸水量の測定後、水分を吸収した樹脂粒子の水分を蒸発させ、樹脂粒子の状態を拡大投影機で観察したところ、図１〜３に示すような球状の形状を保持していることが認められた。このように、実施例１〜９の樹脂粒子は、球状の多孔質樹脂粒子であることから、化粧料等の外用剤に配合された場合において、当該外用剤を肌に塗布する際の伸び及び滑りを向上させることができる上に、当該外用剤が塗布された皮膚に入り込んで、光を様々な方向に散乱されることができ、シミ、ソバカス、毛穴などを目立たなくすることができる。また、実施例１〜９の樹脂粒子は、球状の多孔質樹脂粒子であることから、塗料に配合された場合においては、この塗料を基材に塗布する際の滑りを向上させることができ、且つ、前記基材上に形成された塗膜を透過し、前記基材から反射する光を散乱させることができる。さらに、実施例１〜９の樹脂粒子は、球状の多孔質樹脂粒子であることから、光拡散部材に配合された場合においては、当該光拡散部材から反射する光を散乱させることができる。【０２０７】
〔実施例１０：ボディローションの製造例〕
実施例４で得られた樹脂粒子（多孔質樹脂粒子）３重量部と、分散溶媒としてのエタノール５０重量部と、抗炎症剤としてのグリチルリチン酸０．１重量部と、分散溶媒としての精製水４６．４重量部と、香料０．５重量部とをミキサーにて十分に混合して、外用剤としてのボディローションを得た。【０２０８】
得られたボディーローションは、肌に塗布する際の滑りに優れ、滑らかで使用感に優れたものであった。また、ボディローションは、使用の際に軽く振るだけで沈降している樹脂粒子が容易に再分散し、使用性に優れるものであった。さらに、ボディーローションは、吸水性及び吸油性に優れるものであり、肌に塗布されることで、汗および皮脂を吸収して、肌をさらさらに整えることができるものであった。【０２０９】
〔実施例１１：プレシェーブローションの製造例〕
実施例４で得られた樹脂粒子（多孔質樹脂粒子）４重量部と、分散溶媒としてのエタノール９１重量部と、分散溶媒としての１，３−ブチレングリコール５．０重量部と、エチルヘキサン酸セチル２．０重量部と、香料（適量）とをミキサーにて十分に混合して、外用剤としてのプレシェーブローションを得た。【０２１０】
得られたプレシェーブローションは、肌に塗布する際の滑りに優れ、滑らかで使用感に優れたものであった。また、プレシェーブローションは、使用の際に軽く振るだけで沈降している樹脂粒子が容易に再分散し、使用性に優れるものであった。さらに、プレシェーブローションは、吸水性及び吸油性に優れるものであり、肌に塗布されることで、汗および皮脂を吸収して、肌をさらさらに整えることができるものであった。【０２１１】
〔実施例１２：パウダーファンデーションの製造例〕
実施例４で得られた樹脂粒子（多孔質樹脂粒子）１５重量部と、粘土鉱物類としてのセリサイト２１重量部と、粘土鉱物類としての白雲母５１重量部と、色材原料としての赤色酸化鉄０．６重量部と、色材原料としての黄色酸化鉄１重量部と、色材原料としての黒色酸化鉄０．１重量部とをヘンシェルミキサーで混合し、混合物を得る。次いで、前記混合物に、２−エチルヘキサン酸セチル１０重量部と、ソルビタンセスキオレエート１重量部と、防腐剤０．２重量部とを混合溶解したものを加えて均一に混合し、得られた混合物に、さらに香料０．１重量部を加えて混合した後、粉砕し、この粉砕物を篩いに通した。そして、前記篩いを通過した粉砕物を金皿に圧縮成型してパウダーファンデーションを得た。【０２１２】
得られたパウダーファンデーションは、肌に塗布する際の滑りに優れ、滑らかで使用感に優れたものであった。また、パウダーファンデーションは、吸水性及び吸油性に優れるものであり、肌に塗布されることで、汗および皮脂を吸収して、肌をさらさらに整えることができるものであった。また、パウダーファンデーションは、肌に塗布されることにより、肌の欠点を補正する（シミ、ソバカス、毛穴などを目立たなくする）ことができるものであった。【０２１３】
〔実施例１３：乳化型ファンデーションの製造例〕
実施例４で得られた樹脂粒子（多孔質樹脂粒子）２０．０重量部と、粘土鉱物類としてのセリサイト６．０重量部と、二酸化チタン３．０重量部と、顔料（適量）とをニーダーで混合し、粉末部を調製した。【０２１４】
そして、粉末部とは別に、精製水５０．２重量部に、ポリエチレングリコール（ポリエチレングリコール４０００）５．０重量部と、ｐＨ調整剤としてのトリエタノールアミン１．０重量部と、プロピレングリコール５．０重量部と、粘土鉱物類としてのＶＥＥＧＵＭ（登録商標、バンダービルト社製）０．５重量部とを加え加熱溶解した。これにより得られた溶液に先に調製した前記粉末部を加え、ホモミキサーで粉末を均一に分散させた後、７０℃に保温し、水相成分を得た。【０２１５】
次いで、前記水相成分とは別に、ステアリン酸２．０重量部と、セチルアルコール０．３重量部と、流動パラフィン２０．０重量部と、香料（適量）と、防腐剤（適量）とを混合して加熱溶解した後、７０℃に保温し、油相成分を得た。【０２１６】
得られた油相成分に前記水相成分を加えて、予備乳化を行い、ホモミキサーで均一に乳化・分散後、かきまぜながら冷却させて乳化型ファンデーションを得た。【０２１７】
得られた乳化型ファンデーションは、肌に塗布する際の滑りに優れ、滑らかで使用感に優れたものであった。また、パウダーファンデーションは、吸水性及び吸油性に優れるものであり、肌に塗布されることで、汗および皮脂を吸収して、肌をさらさらに整えることができるものであった。また、乳化型ファンデーションは、肌に塗布されることにより、肌の欠点を補正する（シミ、ソバカス、毛穴などを目立たなくする）ことができるものであった。【０２１８】
〔実施例１４：ルースパウダーの製造例〕
実施例４で得られた樹脂粒子（多孔質樹脂粒子）２１．０重量部と、粘土鉱物類としてのマイカ３０．０重量部と、粘土鉱物類としてのセリサイト３０．０重量部と、粘土鉱物類としてのチタンセリサイト９．０重量部と、二酸化チタン８．０重量部と、色材原料としての酸化鉄２．０重量部とをヘンシェルミキサーで混合した後、Ｒｅｔｓｃｈ社製のロータースピードミルＺＭ−１００を用いて、１回粉砕（１２本刃ローター使用、１ｍｍスクリーン装着、回転数１４０００ｒｐｍ）し、ルースパウダーを得た。【０２１９】
得られたルースパウダーは、肌に塗布する際の滑りに優れ、滑らかで使用感に優れたものであった。また、肌に塗布されることで汗、および皮脂を速やかに吸収して、化粧持ちに優れるものであり、肌の欠点を補正する（シミ、ソバカス、毛穴などを目立たなくする）ことができるものであった。【０２２０】
〔実施例１５：ボディパウダーの製造例〕
実施例４で得られた樹脂粒子（多孔質樹脂粒子）５０．０重量部と、粘土鉱物類としてのマイカ２５．０重量部と、粘土鉱物類としてのセリサイト２５．０重量部とをヘンシェルミキサーで混合した後、Ｒｅｔｓｃｈ社製のロータースピードミルＺＭ−１００を用いて、１回粉砕（１２本刃ローター使用、１ｍｍスクリーン装着、回転数１４０００ｒｐｍ）し、ボディパウダーを得た。【０２２１】
得られたボディパウダーは、肌に塗布する際の滑り、使用感に優れ、また、汗、および皮脂を速やかに吸収することができるものであった。【０２２２】
〔実施例１６：塗料の製造例〕
実施例４で得られた樹脂粒子（多孔質樹脂粒子）３重量部と、市販の水系樹脂バインダー液（固形分３０％、ＡＬＢＥＲＤＩＮＧＫ社製、商品名「Ｕ３３０」）２０重量部とを遠心攪拌機により３分間攪拌して、分散液を得た。この工程において、樹脂粒子は、遠心攪拌機により３分間攪拌することで、水系樹脂バインダーに容易に分散した。【０２２３】
そして、得られた前記分散液を３時間放置した後、再び遠心攪拌機により３分間攪拌することによって、塗料を得た。【０２２４】
得られた塗料は、１２時間経過後も振り混ぜるだけで樹脂粒子が再分散し、再分散性に優れたものであった。【０２２５】
（アクリル板の塗装）
前記塗料を厚み３ｍｍのアクリル板に吹き付け塗装することにより、厚み５０μｍの艶消し塗膜を作成した。得られた塗膜は、ブツ（突起）も見られず、良好な艶消し性を有していた。【０２２６】
〔実施例１７：光拡散部材の製造例〕
実施例４で得られた樹脂粒子（多孔質樹脂粒子）３重量部と、アクリル系バインダー（三菱レイヨン社製、商品名「ダイヤナール（登録商標）ＬＲ−１０２」）４．５重量部とを混合した分散液に、トルエンとメチルエチルケトンを１：１で混合した溶液を６重量部添加した。これを遠心攪拌機により３分間攪拌した。得られた溶液を３時間放置した後、再び遠心攪拌機により３分間攪拌した。次いで、得られた溶液をＰＥＴフィルム上に１００μｍコーターを用いて塗布した。これにより得られたフィルムを７０℃に保った乾燥機にて１時間乾燥することで、前記ＰＥＴフィルム上に塗膜を形成させ、光拡散部材としての光拡散フィルムを得た。【０２２７】
得られた光拡散フィルムの塗工面を、摩擦堅牢度試験機を用いて布で２０回往復研磨し、研磨後の光拡散フィルムの傷付き具合を目視で観察したが、線傷、及び樹脂粒子の脱落は確認されず、塗膜中において、樹脂粒子が前記アクリル系バインダーに馴染んでいることが認められた。また、得られた光拡散フィルムは、樹脂粒子の配合により、良好な光拡散性を有していた。【０２２８】
本発明は、その精神または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。【０２２９】
また、この出願は、２０１２年１月３１日に日本で出願された特願２０１２−０１８３０２に基づく優先権を請求する。これに言及することにより、その全ての内容は本出願に組み込まれるものである。
【図１】
0005865399.tif 000004
【図２】
0005865399.tif 000005
【図３】
0005865399.tif 000006
【図４】
0005865399.tif 000007
【図５】
0005865399.tif 000008
【図６】
0005865399.tif 000009